(57)【要約】      （修正有）【課題】  発泡特性と生産性とのバランスに優れ、熱成形時のドローダウン性にも優れる発泡成形体が得られるポリプロピレン系樹脂組成物を提供する。【解決手段】  （Ａ）、（Ｂ）及び（Ｃ）を含むポリプロピレン系樹脂組成物。（Ａ）２３０℃における溶融張力が５〜３０ｇの分岐構造を有するポリオレフィン成分：１０〜５０重量％（Ｂ）（Ｂ−１）〜（Ｂ−４）を満たすポリプロピレン系樹脂：２０〜７０重量％（Ｂ−１）１９０℃における溶融張力が０．５〜５ｇ（Ｂ−２）メルトフローレートが１〜１０ｇ／分（Ｂ−３）重量分子量と数平均分子量の比が２〜４．５（Ｂ−４）溶融粘弾性挙動が、角周波数ω＝０．１ｒａｄ／秒における緩和時間（τ）０．５〜２．０秒（Ｃ）（Ｃ−１）及び（Ｃ−２）を満たすランダム共重合ポリプロピレン：２０〜７０重量％（Ｃ−１）メルトフローレートが１〜８ｇ／１０分（Ｃ−２）エチレン単位含有量が１〜５重量％【選択図】      なし【特許請求の範囲】
【請求項１】
下記（Ａ）、（Ｂ）及び（Ｃ）を含むポリプロピレン系樹脂組成物。
（Ａ）２３０℃における溶融張力が５〜３０ｇの分岐構造を有するポリオレフィン成分：１０〜５０重量％
（Ｂ）下記（Ｂ−１）〜（Ｂ−４）を満たすポリプロピレン系樹脂：２０〜７０重量％
（Ｂ−１）１９０℃における溶融張力が０．５〜５ｇ
（Ｂ−２）メルトフローレートが１〜１０ｇ／分
（Ｂ−３）重量分子量と数平均分子量の比が２〜４．５
（Ｂ−４）回転型レオメーターを用いて測定した溶融粘弾性挙動において、角周波数ω＝０．１ｒａｄ／秒における緩和時間（τ）が０．５〜２．０秒
（Ｃ）下記（Ｃ−１）及び（Ｃ−２）を満たすランダム共重合ポリプロピレン：２０〜７０重量％
（Ｃ−１）メルトフローレートが１〜８ｇ／１０分
（Ｃ−２）エチレン単位含有量が１〜５重量％
【請求項２】
前記（Ａ）成分が、電離性放射線を照射して、長鎖分岐を導入したポリプロピレンである請求項１記載のポリプロピレン系樹脂組成物。
【請求項３】
前記（Ａ）成分が、ポリプロピレン、有機ケイ素化合物及び高分子量酸変性α−オレフィン重合体とを、接触させて得られるプロピレン重合体組成物である請求項１記載のポリプロピレン系樹脂組成物。
【請求項４】
前記（Ａ）成分が、ポリエン存在下二段重合法によりエチレン、プロピレン、炭素数４〜２０のα−オレフィン、スチレン類及び環状オレフィン類から選ばれる一種又は二種以上のモノマーを、重合又は共重合させて得られるポリオレフィン系樹脂である請求項１に記載のポリプロピレン系樹脂組成物。
【請求項５】
前記ポリプロピレン系樹脂（Ｂ）が、有機過酸化物存在下、ポリプロピレン樹脂を溶融混練して得られるポリプロピレン系樹脂である請求項１〜４のいずれか一項に記載のポリプロピレン系樹脂組成物。
【請求項６】
前記ポリプロピレン系樹脂（Ｂ）が、シクロペンタジエニル骨格を有する周期律表第四族の遷移金属化号物の中から選ばれた触媒成分と助触媒成分を組み合わせた触媒の存在下、プロピレンを重合して得られるポリプロピレン系樹脂である請求項１〜４のいずれか一項に記載のポリプロピレン系樹脂組成物。
【請求項７】
さらに前記ポリプロピレン系樹脂組成物１００重量部に対し、（Ｄ）成分として無機充填材を１〜１００重量部含有する請求項１〜６のいずれか一項に記載のポリプロピレン系樹脂組成物。
【請求項８】
請求項１〜７のいずれか一項に記載のポリプロピレン系樹脂組成物を発泡成形して得られる下記（１）〜（４）を満たす発泡成形体。
（１）平均セル径が５００μｍ以下
（２）連続気泡率が１〜３０％
（３）延伸性が５ｍ／分以上
（４）発泡倍率が１〜５倍
【発明の詳細な説明】
【技術分野】
【０００１】
本発明は、ポリプロピレン系樹脂組成物及びその発泡成形体に関する。詳しくは、発泡成形用ポリプロピレン系樹脂組成物、特に、押出発泡成形用ポリプロピレン系樹脂組成物及びそれからなる発泡成形体に関する。
【背景技術】
【０００２】
最近、電子レンジの普及、コンビニエンスストアの増加に伴い、電子レンジ用容器の需要が伸びている。該容器には、断熱性、耐熱性、耐油性等の特性が求められる。該容器を製造する場合、ポリプロピレン系樹脂が好ましい素材の一つとして挙げられるが、この樹脂は結晶性樹脂であるため、結晶融点を境に、この融点以上では、溶融粘度が極めて低くなり、発泡した気泡を保持できないで破泡し易いという問題があった。このような問題に対して、自由末端長鎖分岐構造を有する高溶融張力ポリプロピレンが用いられ、発泡特性（高発泡倍率、セルの微細化、低連続気泡率）に優れた発泡体が得られている。しかしながら、これらの樹脂は高価であるという欠点があった。
【０００３】
そこで、自由末端長鎖分岐構造を有するポリプロピレン系樹脂に、特定のポリプロピレン系樹脂を、特定の割合で混合してなるポリプロピレン系樹脂混合物が提案されている（例えば、特許文献１参照）。しかし、この混合物は、自由末端長鎖分岐構造を有するポリプロピレン系樹脂の割合が少なくなると、上記発泡特性と、生産性とのバランスが低下するという課題があった。
従って、生産性とコスト低減の観点から、これらの課題を解決する樹脂が望まれている。
【特許文献１】特開２００１−２２６５１０号公報
【発明の開示】
【発明が解決しようとする課題】
【０００４】
上記課題に鑑み本発明者らは、高溶融張力ポリプロピレンと特定の製造法で得られた特定のＭＦＲ、分子量分布を有するポリプロピレンをブレンドすることにより、発泡特性（発泡倍率の向上、セルの微細化、連続気泡率の低減）と生産性（延伸性）の両者に優れた性能が得られるポリプロピレン樹脂組成物を発明している（特願２００４−１６０６６５号）。
しかしながら、容器を得るために必要な工程である熱成形工程において、上記ポリプロピレン樹脂組成物からなるシートのドローダウン性が大きいために肉厚の不均一な容器になるという課題が発生した。
【０００５】
本発明は上記事情に鑑みなされたものであり、発泡特性と生産性とのバランスに優れ、なおかつ熱成形時のドローダウン性にも優れる発泡成形体が得られるポリプロピレン系樹脂組成物及びその成形体を提供することを目的とする。
【課題を解決するための手段】
【０００６】
本発明によれば、以下のポリプロピレン系樹脂組成物等が提供される。
１．下記（Ａ）、（Ｂ）及び（Ｃ）を含むポリプロピレン系樹脂組成物。
（Ａ）２３０℃における溶融張力が５〜３０ｇの分岐構造を有するポリオレフィン成分：１０〜５０重量％
（Ｂ）下記（Ｂ−１）〜（Ｂ−４）を満たすポリプロピレン系樹脂：２０〜７０重量％
（Ｂ−１）１９０℃における溶融張力が０．５〜５ｇ
（Ｂ−２）メルトフローレートが１〜１０ｇ／分
（Ｂ−３）重量分子量と数平均分子量の比が２〜４．５
（Ｂ−４）回転型レオメーターを用いて測定した溶融粘弾性挙動において、角周波数ω＝０．１ｒａｄ／秒における緩和時間（τ）が０．５〜２．０秒
（Ｃ）下記（Ｃ−１）及び（Ｃ−２）を満たすランダム共重合ポリプロピレン：２０〜７０重量％
（Ｃ−１）メルトフローレートが１〜８ｇ／１０分
（Ｃ−２）エチレン単位含有量が１〜５重量％
【０００７】
２．前記（Ａ）成分が、電離性放射線を照射して、長鎖分岐を導入したポリプロピレンである１記載のポリプロピレン系樹脂組成物。
３．前記（Ａ）成分が、ポリプロピレン、有機ケイ素化合物及び高分子量酸変性α−オレフィン重合体とを、接触させて得られるプロピレン重合体組成物である１記載のポリプロピレン系樹脂組成物。
４．前記（Ａ）成分が、ポリエン存在下二段重合法によりエチレン、プロピレン、炭素数４〜２０のα−オレフィン、スチレン類及び環状オレフィン類から選ばれる一種又は二種以上のモノマーを、重合又は共重合させて得られるポリオレフィン系樹脂である１に記載のポリプロピレン系樹脂組成物。
【０００８】
５．前記ポリプロピレン系樹脂（Ｂ）が、有機過酸化物存在下、ポリプロピレン樹脂を溶融混練して得られるポリプロピレン系樹脂である１〜４のいずれかに記載のポリプロピレン系樹脂組成物。
６．前記ポリプロピレン系樹脂（Ｂ）が、シクロペンタジエニル骨格を有する周期律表第四族の遷移金属化号物の中から選ばれた触媒成分と助触媒成分を組み合わせた触媒の存在下、プロピレンを重合して得られるポリプロピレン系樹脂である１〜４のいずれかに記載のポリプロピレン系樹脂組成物。
７．さらに前記ポリプロピレン系樹脂組成物１００重量部に対し、（Ｄ）成分として無機充填材を１〜１００重量部含有する１〜６のいずれかに記載のポリプロピレン系樹脂組成物。
８．上記１〜７のいずれかに記載のポリプロピレン系樹脂組成物を発泡成形して得られる下記（１）〜（４）を満たす発泡成形体。
（１）平均セル径が５００μｍ以下
（２）連続気泡率が１〜３０％
（３）延伸性が５ｍ／分以上
（４）発泡倍率が１〜５倍
【発明の効果】
【０００９】
本発明によれば、発泡特性と生産性とのバランスに優れ、なおかつ熱成形性のドローダウン性にも優れる発泡成形体が得られるポリプロピレン系樹脂組成物及びその成形体が提供できる。本発明の組成物は、従来のものに比べ、生産性の向上とコストの低減が図れる。
【発明を実施するための最良の形態】
【００１０】
以下、本発明のポリプロピレン系樹脂組成物に含まれる成分について説明する。
（Ａ）ポリオレフィン成分
ポリオレフィン成分（Ａ）（以下、（Ａ）成分）は、２３０℃における溶融張力（ＭＴ２３０）が５〜３０ｇ、好ましくは８〜３０ｇ、より好ましくは２０〜３０ｇである。ＭＴ２３０が５ｇ未満であると、発泡特性が低下（発泡倍率の低下、連続気泡率の上昇）し、熱成形性が低下するので好ましくない。一方、ＭＴ２３０が３０ｇを超えると、生産性が低くなり好ましくない。また、（Ａ）成分は、分岐構造を有している。
【００１１】
このような（Ａ）成分としては、ポリプロピレン系樹脂（例えば、ホモポリプロピレン、ブロックポリプロピレン、ランダムポリプロピレン、ランダムブロックポリプロピレン等）に、電離性放射線を照射して得られるポリプロピレン系樹脂を好適に用いることができる。電離性放射線としては、例えば、α線、β線、γ線、Ｘ線、電子線等が挙げられる。このうち、実用上、最も好ましいのは電子線である。この方法（電離性放射線）で得られる樹脂は、自由末端長鎖分岐構造を有している。最も好ましい電子線架橋法における具体的な製造条件については、例えば、特開昭６２−１２１７０４号公報や特開平２−６９５３３号公報等に記載の条件を用いることができる。
このような樹脂の市販品としては、例えば、Ｐｒｏｆａｘ  ＰＦ−８１４、Ｐｒｏ−ｆａｘ  ＳＤ−６３２（モンテル・エスディーケー・サンライズ社製、商品名）等が挙げられる。
尚、本明細書において、特段の説明がない限り、「ポリプロピレン系樹脂」には、上記構造例の全てが含まれる。
【００１２】
また、（Ａ）成分としては、ポリプロピレン系樹脂と、有機ケイ素化合物と、高分子量酸変性α−オレフィン重合体とを、接触させて得られるプロピレン重合体組成物を好適に用いることができる。この方法では、重合組成物中に分岐構造を有する溶融張力発現成分が形成される。
【００１３】
好ましくは、ポリプロピレン系樹脂と、有機ケイ素化合物と、不飽和カルボン酸及び／又はその無水物で変成された高分子量変性α−オレフィン重合体を接触させて得られるプロピレン重合体組成物である。
【００１４】
より好ましくは、１３５℃、テトラリン中で測定した極限粘度［η］が０．７〜５ｄｌ／ｇのポリプロピレン系樹脂１００質量部と、一般式（１）で表わされる有機ケイ素化合物０．００１〜１質量部と、不蝕和カルボン酸及び／又はその無水物に由来する酸を０．００１〜１質量％含有し、１３５℃、テトラリン中で測定した極限粘度［η］が０．７ｄｌ／ｇ以上の炭素数２〜２０の酸変性α−オレフィン重合体０．１〜３０質量部を接触させて得られるプロピレン重合体組成物である。
ＸｎＳｉＹｍ（ＯＲ）４―（ｎ＋ｍ）    （１）
［式中、Ｘはカルボン酸又はその無水物と反応し得る基を含有する置換基、Ｙは炭化水素基、水素原子又はハロゲン原子、Ｒは炭化水素基を示し、ｎは１〜３、ｍは０〜２の整数を示し、ｎ＋ｍ＝１〜３である。］
【００１５】
一般式（１）で表される有機ケイ素化合物としては、例えば、３−アミノプロピルトリエトキシシラン、３−アミノプロピルトリメトキシシラン、４−アミノブチルトリエトキシシラン、ｐ−アミノフェニルトリメトキシシラン等が挙げられる。
また、高分子量酸変性α−オレフィン重合体としては、１３５℃、テトラリン中で測定した極限粘度［η］が０．７ｄｌ／ｇ以上の、無水マレイン酸、アクリル酸、メタクリル酸等で変性されたプロピレン重合体、１−ブテン重合体等が挙げられる。
この製造方法におけるその他の具体的な製造条件については、例えば、特開２００４−７５９４６号公報等に記載の条件を用いることができる。
【００１６】
また、（Ａ）成分としては、二段重合法により、ポリエン（例えば、１，７−オクタジエン、１，９−デカジエン、１，５−ヘキサジエン等）存在下、エチレン、プロピレン、炭素数４〜２０のα−オレフィン（例えば、１−ブテン、１−ヘキセン、１−オクテン、４−メチル−１−ペンテン等）、スチレン類（例えば、スチレン、ｐ−メチルスチレン等）及び環状オレフィン類（例えば、ノルボルネン等）から選ばれる一種又は二種以上のモノマーを重合又は共重合させて得られるポリオレフィン系樹脂を好適に用いることができる。この方法では、樹脂中に分岐構造を有する溶融張力発現成分が形成される。
【００１７】
具体的には、シクロペンタジエニル骨格を有する周期律表第４族の遷移金属化合物を含む触媒成分と、助触媒成分とを組み合わせた触媒の存在下、エチレン、プロピレン、炭素数４〜２０のα−オレフィン、スチレン類及び環状オレフィン類から選ばれる一種又は二種以上のモノマーを重合又は共重合させる第１重合工程と、該第１重合工程で得られた単独重合体又は共重合体を、１分子中に重合可能な炭素−炭素二重結合を少なくとも２個有するポリエンの存在下、エチレン、プロピレン、炭素数４〜２０のα−オレフィン、スチレン類及び環状オレフィン類から選ばれる一種又は二種以上のモノマーを共重合させる第２重合工程を含む製造方法から製造することができる。
【００１８】
この方法で用いる触媒成分としては、例えば、式（Ｉ）で表わされる遷移金属化合物が挙げられる。
（Ｃｐ−Ａ−Ｃｐ）Ｍ１Ｒ１ｄＲ２ｅ      ・・・（Ｉ）
［式中、Ｍ１は周期律表第４族遷移金属を示し、Ｃｐはシクロペンタジエニル基、置換シクロペンタジエニル基、インデニル基、置換インデニル基、テトラヒドロインデニル基、置換テトラヒドロインデニル基、フルオレニル基及び置換フルオレニル基から選ばれる基を示し、Ｒ１及びＲ２は、それぞれ独立に配位子を示し、Ａは共有結合による架橋を示す。ｄ及びｅはそれぞれ０〜２の整数を示す。Ｒ１及びＲ２は、その２以上が互いに結合して環を形成していてもよい。２つのＣｐは同一のものであってもよく、互いに異なるものであってもよい。］
【００１９】
式（Ｉ）において、Ｍ１で示される周期律表第４族遷移金属としては、チタン、ジルコニウム又はハフニウム等が挙げられる。
Ｃｐ上の置換基としては、それぞれ独立に、水素原子、ハロゲン原子、炭素数１〜２０の炭化水素基又は炭素数１〜２０のハロゲン含有炭化水素基が挙げられ、互いに隣接する置換基は結合して環を形成していてもよい。ハロゲン原子としては、フッ素原子、塩素原子、臭素原子、ヨウ素原子が挙げられる。炭素数１〜２０の炭化水素基としては、例えば、メチル基、エチル基、ｎ−プロピル基、イソプロピル基、ｎ−ブチル基、イソブチル基、ｔｅｒｔ−ブチル基、ｎ−ヘキシル基、ｎ−デシル基等のアルキル基、フェニル基、１−ナフチル基、２−ナフチル基等のアリール基、ベンジル基等のアラルキル基等が挙げられる。炭素数１〜２０のハロゲン含有炭化水素基としては、上記炭化水素基の水素原子の１個以上が適当なハロゲン原子で置換された基が挙げられる。
【００２０】
一例として、置換シクロペンタジエニル基の場合、例えば、メチルシクロペンタジエニル基、エチルシクロペンタジエニル基、イソプロピルシクロペンタジエニル基、１，２−ジメチルシクロペンタジエニル基、テトラメチルシクロペンタジエニル基、１，３−ジメチルシクロペンタジエニル基、１，２，３−トリメチルシクロペンタジエニル基、１，２，４−トリメチルシクロペンタジエニル基、ペンタメチルシクロペンタジエニル基、トリメチルシリルシクロペンタジエニル基等が挙げられる。
また、隣接する基が環を形成した例として、インデニル基の場合、例えば、４，５−ベンゾインデニル基、α−アセトインデニル基及びその炭素数１〜１０のアルキル置換体等が挙げられる。
【００２１】
上記式（Ｉ）におけるＲ１及びＲ２は、それぞれ独立に、σ結合性の配位子、キレート性の配位子、ルイス塩基等の配位子を示す。σ結合性の配位子としては、具体的には、水素原子、酸素原子、ハロゲン原子、炭素数１〜２０のアルキル基、炭素数１〜２０のアルコキシ基、炭素数６〜２０のアリール基、アルキルアリール基若しくはアリールアルキル基、炭素数１〜２０のアシルオキシ基、アリル基、置換アリル基、ケイ素原子を含む置換基等を例示できる。また、キレート性の配位子としては、アセチルアセトナート基、置換アセチルアセトナート基等を例示できる。Ｒ１及びＲ２は、その２以上が互いに結合して環を形成してもよい。上記Ｃｐが置換基を有する場合には、該置換基は炭素数１〜２０のアルキル基が好ましい。
【００２２】
Ｒ１及びＲ２の具体例としては、例えば、ハロゲン原子としてフッ素原子、塩素原子、臭素原子、ヨウ素原子、炭素数１〜２０のアルキル基としてメチル基、エチル基、ｎ−プロピル基、イソプロピル基、ｎ−ブチル基、オクチル基、２−エチルヘキシル基、炭素数１〜２０のアルコキシ基としてメトキシ基、エトキシ基、プロポキシ基、ブトキシ基、フェノキシ基、炭素数６〜２０のアリール基、アルキルアリール基若しくはアリールアルキル基としてフェニル基、トリル基、キシリル基、ベンジル基、炭素数１〜２０のアシルオキシ基としてヘプタデシルカルボニルオキシ基、ケイ素原子を含む置換基としてトリメチルシリル基、（トリメチルシリル）メチル基、ルイス塩基としてジメチルエーテル、ジエチルエーテル、テトラヒドロフラン等のエーテル類、テトラヒドロチオフェン等のチオエーテル類、エチルベンゾエート等のエステル類、アセトニトリル、ベンゾニトリル等のニトリル類、トリメチルアミン、トリエチルアミン、トリブチルアミン、Ｎ，Ｎ−ジメチルアニリン、ピリジン、２，２’−ビピリジン、フェナントロリン等のアミン類、トリエチルホスフィン、トリフェニルホスフィン等のホスフィン類、エチレン、ブタジエン、１−ペンテン、イソプレン、ペンタジエン、１−ヘキセン及びこれらの誘導体等の鎖状不飽和炭化水素、ベンゼン、トルエン、キシレン、シクロヘプタトリエン、シクロオクタジエン、シクロオクタトリエン、シクロオクタテトラエン及びこれらの誘導体等の環状不飽和炭化水素等が挙げられる。
【００２３】
また、上記式（Ｉ）におけるＡの共有結合による架橋としては、例えば、メチレン架橋、ジメチルメチレン架橋、エチレン架橋、１，１’−シクロヘキシレン架橋、ジメチルシリレン架橋、ジメチルゲルミレン架橋、ジメチルスタニレン架橋等が挙げられる。
【００２４】
上記式（Ｉ）で表される化合物としては、例えば、メチレンビス（インデニル）ジクロロジルコニウム、エチレンビス（インデニル）ジクロロジルコニウム、エチレンビス（インデニル）モノクロロモノヒドリドジルコニウム、エチレンビス（インデニル）クロロメチルジルコニウム、エチレンビス（インデニル）クロロメトキシジルコニウム、エチレンビス（インデニル）ジエトキシジルコニウム、エチレンビス（インデニル）ジメチルジルコニウム、エチレンビス（４，５，６，７−テトラヒドロインデニル）ジクロロジルコニウム、エチレンビス（２−メチルインデニル）ジクロロジルコニウム、エチレンビス（２−エチルインデニル）ジクロロジルコニウム、エチレン（２，４−ジメチルシクロペンタジエニル）（３’，５’−ジメチルシクロペンタジエニル）ジクロロジルコニウム、エチレン（２−メチル−４−ｔｅｒｔ−ブチルシクロペンタジエニル）（３’−ｔｅｒｔ−ブチル−５’−メチルシクロペンタジエニル）ジクロロジルコニウム、エチレン（２，３，５−トリメチルシクロペンタジエニル）（２’，４’，５’−トリメチルシクロペンタジエニル）ジクロロジルコニウム、イソプロピリデンビス（インデニル）ジクロロジルコニウム、イソプロピリデンビス（２，４−ジメチルシクロペンタジエニル）（３’，５’−ジメチルシクロペンタジエニル）ジクロロジルコニウム、イソプロピリデンビス（２−メチル−４−ｔｅｒｔ−ブチルシクロペンタジエニル）（３’−ｔｅｒｔ−ブチル−５’−メチルシクロペンタジエニル）ジクロロジルコニウム、イソプロピリデン（シクロペンタジエニル）（フルオレニル）ジクロロジルコニウム、１，７−シクロヘキシリデン（２，５−ジメチルシクロペンタジエニル）ジクロロジルコニウム、ジメチルシリレンビス（インデニル）ジクロロジルコニウム、ジメチルシリレンビス（４，５，６，７−テトラヒドロインデニル）ジクロロジルコニウム、ジメチルシリレンビス（２−メチルインデニル）ジクロロジルコニウム、ジメチルシリレンビス（２−メチル−４，５，６，７−テトラヒドロインデニル）ジクロロジルコニウム、ジメチルシリレン（２，４−ジメチルシクロペンタジエニル）（３’，５’−ジメチルシクロペンタジエニル）ジクロロジルコニウム、フェニルメチルシリレンビス（インデニル）ジクロロジルコニウム、フェニルメチルシリレンビス（４，５，６，７−テトラヒドロインデニル）ジクロロジルコニウム、フェニルメチルシリレン（２，４−ジメチルシクロペンタジエニル）（３’，５’−ジメチルシクロペンタジエニル）ジクロロジルコニウム、フェニルメチルシリレン（２，３，５−トリメチルシクロペンタジエニル）（２’，４’，５’−トリメチルシクロペンタジエニル）ジクロロジルコニウム、ジフェニレンシリレンビス（インデニル）ジクロロジルコニウム、テトラメチルジシリレンビス（インデニル）ジクロロジルコニウム、テトラメチルジシリレンビス（３−メチルシクロペンタジエニル）ジクロロジルコニウム、ジシクロヘキシルシリレンビス（インデニル）ジクロロジルコニウム、ジシクロヘキシルシリレンビス（２−メチルインデニル）ジクロロジルコニウム、ジシクロヘキシルシリレンビス（２，４，７−トリメチルインデニル）ジクロロジルコニウム、ジメチルゲルマニウムビス（インデニル）ジクロロジルコニウム、ジメチルゲルマニウム（シクロペンタジエニル）（フルオレニル）ジクロロジルコニウム、メチルアルミニウムビス（インデニル）ジクロロジルコニウム、フェニルアルミニウムビス（インデニル）ジクロロジルコニウム、フェニルホスフィノビス（インデニル）ジクロロジルコニウム、エチレンボラノビス（インデニル）ジクロロジルコニウム、フェニルアミノビス（インデニル）ジクロロジルコニウム、フェニルアミノ（シクロペンタジエニル）（フルオレニル）ジクロロジルコニウム等が挙げられる。
【００２５】
また、上記式（Ｉ）で表される化合物としては、特開平６−１８４１７９号公報、特開平６−３４５８０９号公報等に記載されている化合物が挙げられる。具体例としては、ｒａｃ−ジメチルシランジイル−ビス−１−（２−メチル−４，５−ベンゾインデニル）−ジルコニウムジクロリド、ｒａｃ−フェニルメチルシランジイル−ビス−１−（２−メチル−４，５−ベンゾインデニル）−ジルコニウムジクロリド、ｒａｃ−エタンジイル−ビス−１−（２−メチル−４，５−ベンゾインデニル）−ジルコニウムジクロリド、ｒａｃ−ブタンジイル−ビス−１−（２−メチル−４，５−ベンゾインデニル）−ジルコニウムジクロリド、ｒａｃ−ジメチルシランジイル−ビス−１−（４，５−ベンゾインデニル）−ジルコニウムジクロリド、ｒａｃ−ジメチルシランジイル−ビス−１−（２−メチル−α−メチル−α−アセナフトインデニル）−ジルコニウムジクロリド、ｒａｃ−フェニルメチルシランジイル−ビス−１−（２−メチル−α−アセナフトインデニル）−ジルコニウムジクロリド等のベンゾインデニル型又はアセナフトインデニル型化合物、及びこれらの化合物におけるジルコニウムをチタン又はハフニウムに置換したもの等が挙げられる。
【００２６】
さらに、上記式（Ｉ）で表される化合物としては、特開平４−２６８３０８号公報、同５−３０６３０４号公報、同６−１００５７９号公報、同６−１５７６６１号公報、同７−１４９８１５号公報、同７−１８８３１８号公報、同７−２５８３２１号公報等に記載されている化合物が挙げられる。中でも、Ｍ１がハフニウムであるか又は２位置換インデニル錯体、４位置換インデニル錯体、２，４位置換インデニル錯体、或いはＭ１がハフニウムであって、かつ２位置換インデニル錯体、４位置換インデニル錯体又は２，４位置換インデニル錯体であるものが好ましい。
【００２７】
具体例としては、ジメチルシランジイル−ビス−１−（２−メチル−４−フェニルインデニル）−ジルコニウムジクロリド、ジメチルシランジイル−ビス−１−〔２−メチル−４−（１−ナフチル）インデニル〕−ジルコニウムジクロリド、ジメチルシランジイル−ビス−１−（２−エチル−４−フェニルインデニル）−ジルコニウムジクロリド、ジメチルシランジイル−ビス−１−〔２−エチル−４−（１−ナフチル）インデニル〕ジルコニウムジクロリド、フェニルメチルシランジイル−ビス−１−（２−メチル−４−フェニルインデニル）−ジルコニウムジクロリド、フェニルメチルシランジイル−ビス−１−〔２−メチル−４−（１−ナフチル）インデニル〕−ジルコニウムジクロリド、フェニルメチルシランジイル−ビス−１−（２−エチル−４−フェニルインデニル）−ジルコニウムジクロリド、フェニルメチルシランジイル−ビス−１−〔２−エチル−４−（１−ナフチル）インデニル〕−ジルコニウムジクロリド等のアリール置換体、ｒａｃ−ジメチルシリレン−ビス−１−（２−メチル−４−エチルインデニル）−ジルコニウムジクロリド、ｒａｃ−ジメチルシリレン−ビス−１−（２−メチル−４−イソプロピルインデニル）−ジルコニウムジクロリド、ｒａｃ−ジメチルシリレン−ビス−１−（２−メチル−４−第三ブチルインデニル）−ジルコニウムジクロリド、ｒａｃ−フェニルメチルシリレン−ビス−１−（２−メチル−４−イソプロピルインデニル）−ジルコニウムジクロリド、ｒａｃ−ジメチルシリレン−ビス−１−（２−エチル−４−メチルインデニル）−ジルコニウムジクロリド、ｒａｃ−ジメチルシリレン−ビス−１−（２，４−ジメチルインデニル）−ジルコニウムジクロリド、ｒａｃ−ジメチルシリレン−ビス−１−（２−メチル−４−エチルインデニル）−ジルコニウムジメチル等の２，４−位置換体、ｒａｃ−ジメチルシリレン−ビス−１−（４，７−ジメチルインデニル）−ジルコニウムジクロリド、ｒａｃ−１，２−エタンジイル−ビス−１−（２−メチル−４，７−ジメチルインデニル）−ジルコニウムジクロリド、ｒａｃ−ジメチルシリレン−ビス−１−（３，４，７−トリメチルインデニル）−ジルコニウムジクロリド、ｒａｃ−１，２−エタンジイル−ビス−１−（４，７−ジメチルインデニル）−ジルコニウムジクロリド、ｒａｃ−１，２−ブタンジイル−ビス−１−（４，７−ジメチルインデニル）−ジルコニウムジクロリド等の４，７−位、２，４，７−位又は３，４，７−位置換体、ジメチルシランジイル−ビス−１−（２−メチル−４，６−ジイソプロピルインデニル）−ジルコニウムジクロリド、フェニルメチルシランジイル−ビス−１−（２−メチル−４，６−ジイソプロピルインデニル）−ジルコニウムジクロリド、ｒａｃ−ジメチルシランジイル−ビス−１−（２−メチル−４，６−ジイソプロピルインデニル）−ジルコニウムジクロリド、ｒａｃ−１，２−エタンジイル−ビス−１−（２−メチル−４，６−ジイソプロピルインデニル）−ジルコニウムジクロリド、ｒａｃ−ジフェニルシランジイル−ビス−１−（２−メチル−４，６−ジイソプロピルインデニル）−ジルコニウムジクロリド、ｒａｃ−フェニルメチルシランジイル−ビス−１−（２−メチル−４，６−ジイソプロピルインデニル）−ジルコニウムジクロリド、ｒａｃ−ジメチルシランジイル−ビス−１−（２，４，６−トリメチルインデニル）−ジルコニウムジクロリド等の２，４，６−位置換体、ｒａｃ−ジメチルシランジイル−ビス−１−（２，５，６−トリメチルインデニル）−ジルコニウムジクロリド等の２，５，６−位置換体、ｒａｃ−ジメチルシリレン−ビス−（２−メチル−４，５，６，７−テトラヒドロー１−インデニル）−ジルコニウムジクロリド、ｒａｃ−エチレン−ビス−（２−メチル−４，５，６，７−テトラヒドロ−１−インデニル）−ジルコニウムジクロリド、ｒａｃ−ジメチルシリレン−ビス−（２−メチル−４，５，６，７−テトラヒドロ−１−インデニル）−ジルコニウムジメチル、ｒａｃ−エチレン−ビス（２−メチル−４，５，６，７−テトラヒドロ−１−インデニル）−ジルコニウムジメチル、ｒａｃ−エチレン−ビス−（４，７−ジメチル−４，５，６，７−テトラヒドロ−１−インデニル）−ジルコニウムジクロリド等の４，５，６，７−テトラヒドロインデニル化合物等、及びこれらの化合物におけるジルコニウムをチタン又はハフニウムに置換したもの等が挙げられる。
【００２８】
また、式（Ｉ）で表される化合物としては、式（Ｉ−ａ）で表される化合物が好ましい。この遷移金属化合物は、単架橋型錯体である。
【化１】
2006143769.tif 000002
［式中、Ｍ１はチタン、ジルコニウム又はハフニウムを示す。Ｒ３〜Ｒ１３、Ｘ１及びＸ２は、それぞれ独立に、水素原子、ハロゲン原子、炭素数１〜２０の炭化水素基、炭素数１〜２０のハロゲン含有炭化水素基、ケイ素含有基、酸素含有基、イオウ含有基、窒素含有基又はリン含有基を示し、Ｒ５とＲ６及びＲ１０とＲ１１は、互いに結合して環を形成してもよい。Ｘ１及びＸ２は、それぞれ独立に、ハロゲン原子、炭素数１〜２０の炭化水素基、炭素数１〜２０のハロゲン含有炭化水素基、ケイ素含有基、酸素含有基、イオウ含有基、窒素含有基又はリン含有基を示す。Ａは二つの配位子を結合する二価の架橋基であって、炭素数１〜２０の炭化水素基、炭素数１〜２０のハロゲン含有炭化水素基、ケイ素含有基、ゲルマニウム含有基、スズ含有基、−Ｏ−、−ＣＯ−、−Ｓ−、−ＳＯ２−、−ＮＲ１４−、−ＰＲ１４−、−Ｐ（Ｏ）Ｒ１４−、−ＢＲ１４−又は−ＡｌＲ１４−を示し、Ｒ１４は水素原子、ハロゲン原子、炭素数１〜２０の炭化水素基又は炭素数１〜２０のハロゲン含有炭化水素基を示す。］
【００２９】
式（Ｉ−ａ）において、Ｒ３〜Ｒ１３、Ｘ１及びＸ２のうち、ハロゲン原子としては、塩素原子、臭素原子、フッ素原子、ヨウ素原子が挙げられる。炭素数１〜２０の炭化水素基としては、例えば、メチル基、エチル基、ｎ−プロピル基、イソプロピル基、ｎ−ブチル基、イソブチル基、ｔｅｒｔ−ブチル基、ｎ−ヘキシル基、ｎ−デシル基等のアルキル基、フェニル基、１−ナフチル基、２−ナフチル基等のアリール基、ベンジル基等のアラルキル基等が挙げられる。炭素数１〜２０のハロゲン含有炭化水素基としては、トリフルオロメチル等の上記炭化水素基の水素原子の１個以上が適当なハロゲン原子で置換された基が挙げられる。ケイ素含有基としては、トリメチルシリル基、ジメチル（ｔ−ブチル）シリル基等が挙げられる。酸素含有基としては、メトキシ基、エトキシ基等が挙げられ、イオウ含有基としては、チオール基、スルホン酸基等が挙げられる。窒素含有基としては、ジメチルアミノ基等が挙げられる。リン含有基としては、フェニルホスフィン基等が挙げられる。また、Ｒ５とＲ６及びＲ１０とＲ１１は、互いに結合してフルオレン等の環を形成してもよい。Ｒ６、Ｒ７、Ｒ９、Ｒ１１及びＲ１２の好ましいものとしては水素原子が挙げられる。Ｒ３、Ｒ４、Ｒ５、Ｒ８、Ｒ１０及びＲ１３としては、炭素数６以下のアルキル基が好ましく、メチル基、エチル基、イソプロピル基、シクロヘキシル基がさらに好ましく、イソプロピル基が特に好ましい。Ｘ１、Ｘ２としては、ハロゲン原子、メチル基、エチル基、プロピル基が好ましい。
【００３０】
Ａの具体例としては、メチレン、エチレン、エチリデン、イソプロピリデン、シクロヘキシリデン、１，２−シクロヘキシレン、ジメチルシリレン、テトラメチルジシリレン、ジメチルゲルミレン、メチルボリリデン（ＣＨ３−Ｂ＝）、メチルアルミリデン（ＣＨ３−Ａｌ＝）、フェニルホスフィリデン（Ｐｈ−Ｐ＝）、フェニルホスホリデン（ＰｈＰＯ＝）、１，２−フェニレン、ビニレン（−ＣＨ＝ＣＨ−）、ビニリデン（ＣＨ２＝Ｃ＝）、メチルイミド、酸素（−Ｏ−）、硫黄（−Ｓ−）等があり、中でも、メチレン、エチレン、エチリデン、イソプロピリデンが好ましい。
Ｍ１はチタン、ジルコニウム又はハフニウムを示すが、特にハフニウムが好適である。
【００３１】
式（Ｉ−ａ）で表される遷移金属化合物の具体例としては、１，２−エタンジイル（１−（４，７−ジイソプロピルインデニル））（２−（４，７−ジイソプロピルインデニル）ハフニウムジクロリド、１，２−エタンジイル（９−フルオレニル）（２−（４，７−ジイソプロピルインデニル）ハフニウムジクロリド、イソプロピリデン（１−（４，７−ジイソプロピルインデニル））（２−（４，７−ジイソプロピルインデニル）ハフニウムジクロリド、１，２−エタンジイル（１−（４，７−ジメチルインデニル））（２−（４，７−ジイソプロピルインデニル）ハフニウムジクロリド、１，２−エタンジイル（９−フルオレニル）（２−（４，７−ジメチルインデニル））ハフニウムジクロリド、イソプロピリデン（１−（４，７−ジメチルインデニル））（２−（４，７−ジイソプロピルインデニル）ハフニウムジクロリド等、及びこれらの化合物におけるハフニウムをジルコニウム又はチタンに置換したものが挙げられるが、これらに限定されるものではない。
【００３２】
また、この方法で用いる触媒成分としては、例えば、式（ＩＩ）で表わされる遷移金属化合物が挙げられる。
【化２】
2006143769.tif 000003
［式中、Ｍ２はチタン、ジルコニウム又はハフニウムを示し、Ｅ１及びＥ２はそれぞれシクロペンタジエニル基、置換シクロペンタジエニル基、インデニル基、置換インデニル基、ヘテロシクロペンタジエニル基、置換ヘテロシクロペンタジエニル基、アミド基、ホスフィド基、炭化水素基及びケイ素含有基の中から選ばれた配位子であって、Ａ１及びＡ２を介して架橋構造を形成しており、また、それらは互いに同一でも異なっていてもよく、Ｆ１はσ結合性の配位子を示し、Ｆ１が複数ある場合、複数のＦ１は同じでも異なっていてもよく、他のＦ１、Ｅ１、Ｅ２又はＧ１と架橋していてもよい。Ｇ１はルイス塩基を示し、Ｇ１が複数ある場合、複数のＧ１は同じでも異なっていてもよく、他のＧ１、Ｅ１、Ｅ２又はＦ１と架橋していてもよく、Ａ１及びＡ２は二つの配位子を結合する二価の架橋基であって、炭素数１〜２０の炭化水素基、炭素数１〜２０のハロゲン含有炭化水素基、ケイ素含有基、ゲルマニウム含有基、スズ含有基、−Ｏ−、−ＣＯ−、−Ｓ−、−ＳＯ２−、−Ｓｅ−、−ＮＲ１５−、−ＰＲ１５−、−Ｐ（Ｏ）Ｒ１５−、−ＢＲ１５−又は−ＡｌＲ１５−を示し、Ｒ１５は水素原子、ハロゲン原子、炭素数１〜２０の炭化水素基、炭素数１〜２０のハロゲン含有炭化水素基を示し、それらは互いに同一でも異なっていてもよい。ｑは１〜５の整数で〔（Ｍ２の原子価）−２〕を示し、ｒは０〜３の整数を示す。］
【００３３】
上記式（ＩＩ）において、Ｍ２はチタン、ジルコニウム又はハフニウムを示すが、ジルコニウム及びハフニウムが好適であり、ハフニウムがより好ましい。Ｅ１及びＥ２は、上述のように、それぞれ、置換シクロペンタジエニル基、インデニル基、置換インデニル基、ヘテロシクロペンタジエニル基、置換ヘテロシクロペンタジエニル基、アミド基（−Ｎ＜）、ホスフィド基（−Ｐ＜）、炭化水素基〔＞ＣＲ’−、＞Ｃ＜〕及びケイ素含有基〔＞ＳｉＲ’−、＞Ｓｉ＜〕（但し、Ｒ’は水素又は炭素数１〜２０の炭化水素基或いはヘテロ原子含有基である）の中から選ばれた配位子を示し、Ａ１及びＡ２を介して架橋構造を形成している。また、Ｅ１及びＥ２は互いに同一でも異なっていてもよい。このＥ１及びＥ２としては、置換シクロペンタジエニル基、インデニル基及び置換インデニル基が好ましい。
【００３４】
また、Ｆ１で示されるσ結合性配位子の具体例としては、ハロゲン原子、炭素数１〜２０の炭化水素基、炭素数１〜２０のアルコキシ基、炭素数６〜２０のアリールオキシ基、炭素数１〜２０のアミド基、炭素数１〜２０のケイ素含有基、炭素数１〜２０のホスフィド基、炭素数１〜２０のスルフィド基、炭素数１〜２０のアシル基等が挙げられる。このＦ１が複数ある場合、複数のＦ１は同じでも異なっていてもよく、他のＦ１、Ｅ１、Ｅ２又はＧ１と架橋していてもよい。
【００３５】
一方、Ｇ１で示されるルイス塩基の具体例としては、アミン類、エーテル類、ホスフィン類、チオエーテル類等が挙げられる。このＧ１が複数ある場合、複数のＧ１は同じでも異なっていてもよく、他のＧ１やＥ１、Ｅ２又はＦ１と架橋していてもよい。
【００３６】
次に、Ａ１及びＡ２で示される架橋基のうち、少なくとも一つは炭素数１以上の炭化水素基からなる架橋基であることが好ましい。このような架橋基としては、例えば、以下の基が挙げられる。
【化３】
2006143769.tif 000004
［Ｒ１６及びＲ１７は、それぞれ水素原子又は炭素数１〜２０の炭化水素基で、それらは互いに同一でも異なっていてもよく、また、互いに結合して環構造を形成していてもよい。ｐは１〜４の整数を示す。］
【００３７】
その具体例としては、メチレン基、エチレン基、エチリデン基、プロピリデン基、イソプロピリデン基、シクロヘキシリデン基、１，２−シクロヘキシレン基、ビニリデン基（ＣＨ２＝Ｃ＝）等が挙げられる。これらの中で、メチレン基、エチレン基及びイソプロピリデン基が好適である。このＡ１及びＡ２は、互いに同一でも異なっていてもよい。
【００３８】
式（ＩＩ）で表される遷移金属化合物において、Ｅ１及びＥ２が置換シクロペンタジエニル基、インデニル基又は置換インデニル基である場合、Ａ１及びＡ２の架橋基の結合は、（１，１’）（２，２’）二重架橋型であってもよく、（１，２’）（２，１’）二重架橋型であってもよい。
【００３９】
式（ＩＩ）で表される遷移金属化合物の中では、式（ＩＩ−ａ）で表される二重架橋型ビスシクロペンタジエニル誘導体を配位子とする遷移金属化合物が好ましい。
【化４】
2006143769.tif 000005
【００４０】
式（ＩＩ−ａ）において、Ｍ２、Ｆ１、Ｇ１、Ａ１、Ａ２、ｑ及びｒは、上記と同じである。Ｆ１はσ結合性の配位子を示し、Ｆ１が複数ある場合、複数のＦ１は同じでも異なっていてもよく、他のＦ１又はＧ１と架橋していてもよい。このＦ１の具体例としては、式（ＩＩ）のＦ１の説明で例示したものと同じものが挙げられる。Ｇ１はルイス塩基を示し、Ｇ１が複数ある場合、複数のＧ１は同じでも異なっていてもよく、他のＧ１又はＦ１と架橋していてもよい。このＧ１の具体例としては、式（ＩＩ）のＧ１の説明で例示したものと同じものが挙げられる。Ｒ１８〜Ｒ２３は、それぞれ水素原子、ハロゲン原子、炭素数１〜２０の炭化水素基、炭素数１〜２０のハロゲン含有炭化水素基、ケイ素含有基又はヘテロ原子含有基を示すが、その少なくとも一つは水素原子でないことが必要である。また、Ｒ１８〜Ｒ２３は、互いに同一でも異なっていてもよく、隣接する基同士が互いに結合して環を形成していてもよい。
【００４１】
この二重架橋型ビスシクロペンタジエニル誘導体を配位子とする遷移金属化合物は、配位子が（１，１’）（２，２’）二重架橋型及び（１，２’）（２，１’）二重架橋型のいずれであってもよい。
【００４２】
式（ＩＩ−ａ）で表される遷移金属化合物の具体例としては、（１，１’−エチレン）（２，２’−エチレン）−ビス（インデニル）ジルコニウムジクロリド、（１，２’−エチレン）（２，１’−エチレン）−ビス（インデニル）ジルコニウムジクロリド、（１，１’−メチレン）（２，２’−メチレン）−ビス（インデニル）ジルコニウムジクロリド、（１，２’−メチレン）（２，１’−メチレン）−ビス（インデニル）ジルコニウムジクロリド、（１，１’−イソプロピリデン）（２，２’−イソプロピリデン）−ビス（インデニル）ジルコニウムジクロリド、（１，２’−イソプロピリデン）（２，１’−イソプロピリデン）−ビス（インデニル）ジルコニウムジクロリド、（１，１’−エチレン）（２，２’−エチレン）−ビス（３−メチルインデニル）ジルコニウムジクロリド、（１，２’−エチレン）（２，１’−エチレン）−ビス（３−メチルインデニル）ジルコニウムジクロリド、（１，１’−エチレン）（２，２’−エチレン）−ビス（４，５−ベンゾインデニル）ジルコニウムジクロリド、（１，２’−エチレン）（２，１’−エチレン）−ビス（４，５−ベンゾインデニル）ジルコニウムジクロリド、（１，１’−エチレン）（２，２’−エチレン）−ビス（４−イソプロピルインデニル）ジルコニウムジクロリド、（１，２’−エチレン）（２，１’−エチレン）−ビス（４−イソプロピルインデニル）ジルコニウムジクロリド、（１，１’−エチレン）（２，２’−エチレン）−ビス（５，６−ジメチルインデニル）ジルコニウムジクロリド、（１，２’−エチレン）（２，１’−エチレン）−ビス（５，６−ジメチルインデニル）ジルコニウムジクロリド、（１，１’−エチレン）（２，２’−エチレン）−ビス（４，７−ジイソプロピルインデニル）ジルコニウムジクロリド、（１，２’−エチレン）（２，１’−エチレン）−ビス（４，７−ジイソプロピルインデニル）ジルコニウムジクロリド、（１，１’−エチレン）（２，２’−エチレン）−ビス（４−フェニルインデニル）ジルコニウムジクロリド、（１，２’−エチレン）（２，１’−エチレン）−ビス（４−フェニルインデニル）ジルコニウムジクロリド、（１，１’−エチレン）（２，２’−エチレン）−ビス（３−メチル−４−イソプロピルインデニル）ジルコニウムジクロリド、（１，２’−エチレン）（２，１’−エチレン）−ビス（３−メチル−４−イソプロピルインデニル）ジルコニウムジクロリド、（１，１’−エチレン）（２，２’−エチレン）−ビス（５，６−ベンゾインデニル）ジルコニウムジクロリド、（１，２’−エチレン）（２，１’−エチレン）−ビス（５，６−ベンゾインデニル）ジルコニウムジクロリド、（１，１’−エチレン）（２，２’−イソプロピリデン）−ビス（インデニル）ジルコニウムジクロリド、（１，２’−エチレン）（２，１’−イソプロピリデン）−ビス（インデニル）ジルコニウムジクロリド、（１，１’−イソプロピリデン）（２，２’−エチレン）−ビス（インデニル）ジルコニウムジクロリド、（１，２’−メチレン）（２，１’−エチレン）−ビス（インデニル）ジルコニウムジクロリド、（１，１’−メチレン）（２，２’−エチレン）−ビス（インデニル）ジルコニウムジクロリド、（１，１’−エチレン）（２，２’−メチレン）−ビス（インデニル）ジルコニウムジクロリド、（１，１’−メチレン）（２，２’−イソプロピリデン）−ビス（インデニル）ジルコニウムジクロリド、（１，２’−メチレン）（２，１’−イソプロピリデン）−ビス（インデニル）ジルコニウムジクロリド、（１，１’−イソプロピリデン）（２，２’−メチレン）−ビス（インデニル）ジルコニウムジクロリド、（１，１’−メチレン）（２，２’−メチレン）（３−メチルシクロペンタジエニル）（シクロペンタジエニル）ジルコニウムジクロリド、（１，１’−イソプロピリデン）（２，２’−イソプロピリデン）（３−メチルシクロペンタジエニル）（シクロペンタジエニル）ジルコニウムジクロリド、（１，１’−プロピリデン）（２，２’−プロピリデン）（３−メチルシクロペンタジエニル）（シクロペンタジエニル）ジルコニウムジクロリド、（１，１’−エチレン）（２，２’−メチレン）−ビス（３−メチルシクロペンタジエニル）ジルコニウムジクロリド、（１，１’−メチレン）（２，２’−エチレン）−ビス（３−メチルシクロペンタジエニル）ジルコニウムジクロリド、（１，１’−イソプロピリデン）（２，２’−エチレン）−ビス（３−メチルシクロペンタジエニル）ジルコニウムジクロリド、（１，１’−エチレン）（２，２’−イソプロピリデン）−ビス（３−メチルシクロペンタジエニル）ジルコニウムジクロリド、（１，１’−メチレン）（２，２’−メチレン）−ビス（３−メチルシクロペンタジエニル）ジルコニウムジクロリド、（１，１’−メチレン）（２，２’−イソプロピリデン）−ビス（３−メチルシクロペンタジエニル）ジルコニウムジクロリド、（１，１’−イソプロピリデン）（２，２’−イソプロピリデン）−ビス（３−メチルシクロペンタジエニル）ジルコニウムジクロリド、（１，１’−エチレン）（２，２’−メチレン）−ビス（３，４−ジメチルシクロペンタジエニル）ジルコニウムジクロリド、（１，１’−エチレン）（２，２’−イソプロピリデン）−ビス（３，４−ジメチルシクロペンタジエニル）ジルコニウムジクロリド、（１，１’−メチレン）（２，２’−メチレン）−ビス（３，４−ジメチルシクロペンタジエニル）ジルコニウムジクロリド、（１，１’−メチレン）（２，２’−イソプロピリデン）−ビス（３，４−ジメチルシクロペンタジエニル）ジルコニウムジクロリド、（１，１’−イソプロピリデン）（２，２’−イソプロピリデン）−ビス（３，４−ジメチルシクロペンタジエニル）ジルコニウムジクロリド、（１，２’−エチレン）（２，１’−メチレン）−ビス（３−メチルシクロペンタジエニル）ジルコニウムジクロリド、（１，２’−エチレン）（２，１’−イソプロピリデン）−ビス（３−メチルシクロペンタジエニル）ジルコニウムジクロリド、（１，２’−メチレン）（２，１’−メチレン）−ビス（３−メチルシクロペンタジエニル）ジルコニウムジクロリド、（１，２’−メチレン）（２，１’−イソプロピリデン）−ビス（３−メチルシクロペンタジエニル）ジルコニウムジクロリド、（１，２’−イソプロピリデン）（２，１’−イソプロピリデン）−ビス（３−メチルシクロペンタジエニル）ジルコニウムジクロリド、（１，２’−エチレン）（２，１’−メチレン）−ビス（３，４−ジメチルシクロペンタジエニル）ジルコニウムジクロリド、（１，２’−エチレン）（２，１’−イソプロピリデン）−ビス（３，４−ジメチルシクロペンタジエニル）ジルコニウムジクロリド、（１，２’−メチレン）（２，１’−メチレン）−ビス（３，４−ジメチルシクロペンタジエニル）ジルコニウムジクロリド、（１，２’−メチレン）（２，１’−イソプロピリデン）−ビス（３，４−ジメチルシクロペンタジエニル）ジルコニウムジクロリド、（１，２’−イソプロピリデン）（２，１’−イソプロピリデン）−ビス（３，４−ジメチルシクロペンタジエニル）ジルコニウムジクロリド等及びこれらの化合物におけるジルコニウムをチタン又はハフニウムに置換したものが挙げられる。
上述した遷移金属化合物は、一種単独で用いてもよく、また、二種類以上を組み合わせて用いてもよい。
【００４３】
この方法で用いる助触媒成分としては、（ｉ）アルミノキサン、（ｉｉ）上記遷移金属化合物と反応してカチオンに変換し得るイオン性化合物、並びに（ｉｉｉ）粘土、粘土鉱物及びイオン交換性層状化合物の中から選ばれた少なくとも一種を用いることができる。
【００４４】
（ｉ）アルミノキサンとしては、式（ＩＩＩ）で示される鎖状アルミノキサン、及び式（ＩＶ）で示される環状アルミノキサンが挙げられる。
【化５】
2006143769.tif 000006
［式中、Ｒ２４は、炭素数１〜２０、好ましくは１〜１２のアルキル基、アルケニル基、アリールアルキル基等の炭化水素基或いはハロゲン原子を示し、ｗは平均重合度を示し、通常２〜５０、好ましくは２〜４０の整数である。尚、各Ｒ２４は同じでも異なっていてもよい］
【００４５】
これらアルミノキサンの製造法としては、アルキルアルミニウムと水等の縮合剤とを接触させる方法が挙げられるが、その手段については特に限定はなく、公知の方法に準じて反応させればよい。例えば、有機アルミニウム化合物を有機溶剤に溶解しておき、これを水と接触させる方法、重合時に当初有機アルミニウム化合物を加えておき、後に水を添加する方法、金属塩等に含有されている結晶水、無機物や有機物への吸着水を有機アルミニウム化合物と反応させる方法、テトラアルキルジアルミノキサンにトリアルキルアルミニウムを反応させ、さらに水を反応させる方法等がある。
【００４６】
アルミノキサンとしては、炭化水素溶媒に不溶性のものであってもよいし、炭化水素溶媒に可溶であってもよい。好ましくは、炭化水素溶媒に可溶であって、かつ、１Ｈ−ＮＭＲより測定した残留有機アルミニウム化合物（アルミノキサン以外の化合物）が１０重量％以下のものである。さらに好ましくは、残留有機アルミニウム化合物が３〜５重量％、特に好ましくは２〜４重量％のものである。このようなアルミノキサンを用いると、担体を用いる触媒においては、アルミノキサンが担体に担持される割合（担持率ともいう）が増加し好ましい。さらに、炭化水素溶媒に可溶であるので、担持されなかったアルミノキサンをリサイクルして再使用することができるという利点もある。さらに、アルミノキサンの性状が安定しているので、使用に際して特に処理を必要としないという長所もある。また、このようなアルミノキサンを用いると、重合により得られるポリオレフィンの平均粒径や粒径分布（総称してモルフォロジーとも言われる）が向上し、好ましい。残留有機アルミニウム化合物が１０質量％を超えると担持率が低下し、重合活性が低下することがある。
【００４７】
このようなアルミノキサンを得る方法としては、例えば、アルミノキサンの溶液を加温減圧により溶媒を留去し乾固させる方法（ドライアップ法とも言う）が挙げられる。ドライアップ法では、加温減圧による溶媒の留去は８０℃以下が好ましく、さらに好ましくは６０℃以下である。
【００４８】
また、アルミノキサンから炭化水素溶媒に不要な成分を除去する方法としては、例えば、炭化水素溶媒に不溶な成分を自然沈降させ、その後、デカンテーションにより分離する方法が挙げられる。或いは、遠心分離等の操作により分離する方法でもよい。その後、さらに回収した可溶成分をＧ５ガラス製フィルター等を用い、窒素気流下でろ過した方が不溶な成分が充分除去されるので好ましい。このようにして得られるアルミノキサンは、時間の経過と共にゲル成分が増加することがあるが、調製後４８時間以内に使用することが好ましく、調製後直ちに使用することが特に好ましい。アルミノキサンと炭化水素溶媒の割合は、特に制限はないが、炭化水素溶媒１Ｌに対し、アルミノキサンの中のアルミニウム原子が０．５〜１０モルとなるような濃度で用いることが好ましい。
尚、炭化水素溶媒としては、ベンゼン、トルエン、キシレン、クメン、シメン等の芳香族炭化水素、ペンタン、ヘキサン、ヘプタン、オクタン、デカン、ドデカン、ヘキサデカン、オクタデカン等の脂肪族炭化水素、シクロペンタン、シクロヘキサン、シクロオクタン、メチルシクロペンタン等の脂環式炭化水素、ナフサ、ケロシン、ライトガスオイル等の石油留分等が挙げられる。
【００４９】
（ｉｉ）イオン性化合物としては、特に効率的に重合活性点を形成できる等の点から、式（Ｖ）、（ＶＩ）で表わされるものを好適に使用できる。
（［Ｌ１−Ｒ２５］ｈ＋）ａ（［Ｚ］−）ｂ      （Ｖ）
（［Ｌ２］ｈ＋）ａ（［Ｚ］−）ｂ      （ＶＩ）
（但し、Ｌ２はＭ３、Ｒ２６Ｒ２７Ｍ４、Ｒ２８３Ｃ又はＲ２９Ｍ４である。）
［式中、Ｌ１はルイス塩基、〔Ｚ〕−は、非配位性アニオン〔Ｚ１〕−又は〔Ｚ２〕−、ここで〔Ｚ１〕−は複数の基が元素に結合したアニオン、即ち、〔Ｍ５Ｈ１Ｈ２・・・Ｈｆ〕（ここで、Ｍ５は周期律表第５〜１５族元素、好ましくは周期律表第１３〜１５族元素を示す。Ｈ１〜Ｈｆはそれぞれ水素原子、ハロゲン原子、炭素数１〜２０のアルキル基、炭素数２〜４０のジアルキルアミノ基、炭素数１〜２０のアルコキシ基、炭素数６〜２０のアリール基、炭素数６〜２０のアリールオキシ基、炭素数７〜４０のアルキルアリール基、炭素数７〜４０のアリールアルキル基、炭素数１〜２０のハロゲン置換炭化水素基、炭素数１〜２０のアシルオキシ基、有機メタロイド基、又は炭素数２〜２０のヘテロ原子含有炭化水素基を示す。Ｈ１〜Ｈｆのうち２つ以上が環を形成していてもよい。ｆは〔（中心金属Ｍ５の原子価）＋１〕の整数を示す。）、〔Ｚ２〕−は、酸解離定数の逆数の対数（ｐＫａ）が−１０以下のブレンステッド酸単独又はブレンステッド酸及びルイス酸を組み合わせた共役塩基、或いは一般的に超強酸と定義される共役塩基を示す。また、ルイス塩基が配位していてもよい。また、Ｒ２５は水素原子、炭素数１〜２０のアルキル基、炭素数６〜２０のアリール基、アルキルアリール基又はアリールアルキル基を示し、Ｒ２６及びＲ２７は、それぞれシクロペンタジエニル基、置換シクロペンタジエニル基、インデニル基又はフルオレニル基、Ｒ２８は炭素数１〜２０のアルキル基、アリール基、アルキルアリール基又はアリールアルキル基を示す。Ｒ２９はテトラフェニルポルフィリン、フタロシアニン等の大環状配位子を示す。ｈは〔Ｌ１−Ｒ２５〕、〔Ｌ２〕のイオン価数で１〜３の整数、ａは１以上の整数、ｂ＝（ｈ×ａ）である。Ｍ３は、周期律表第１〜３、１１〜１３、１７族元素を含むものであり、Ｍ４は、周期律表第７〜１２族元素を示す。］
【００５０】
ここで、Ｌ１の具体例としては、アンモニア、メチルアミン、アニリン、ジメチルアミン、ジエチルアミン、Ｎ−メチルアニリン、ジフェニルアミン、Ｎ，Ｎ−ジメチルアニリン、トリメチルアミン、トリエチルアミン、トリ−ｎ−ブチルアミン、メチルジフェニルアミン、ピリジン、ｐ−ブロモ−Ｎ，Ｎ−ジメチルアニリン、ｐ−ニトロ−Ｎ，Ｎ−ジメチルアニリン等のアミン類、トリエチルホスフィン、トリフェニルホスフィン、ジフェニルホスフィン等のホスフィン類、テトラヒドロチオフェン等のチオエーテル類、安息香酸エチル等のエステル類、アセトニトリル、ベンゾニトリル等のニトリル類等が挙げられる。
【００５１】
Ｒ２５の具体例としては、水素、メチル基、エチル基、ベンジル基、トリチル基等を挙げることができ、Ｒ２６、Ｒ２７の具体例としては、シクロペンタジエニル基、メチルシクロペンタジエニル基、エチルシクロペンタジエニル基、ペンタメチルシクロペンタジエニル基等が挙げられる。Ｒ２８の具体例としては、フェニル基、ｐ−トリル基、ｐ−メトキシフェニル基等を挙げることができ、Ｒ２９の具体例としては、テトラフェニルポルフィン、フタロシアニン、アリル、メタリル等が挙げられる。また、Ｍ３の具体例としては、Ｌｉ、Ｎａ、Ｋ、Ａｇ、Ｃｕ、Ｂｒ、Ｉ、Ｉ３等を挙げることができ、Ｍ４の具体例としては、Ｍｎ、Ｆｅ、Ｃｏ、Ｎｉ、Ｚｎ等が挙げられる。
【００５２】
また、〔Ｚ１〕−、即ち、〔Ｍ６Ｈ１Ｈ２・・・Ｈｆ〕において、Ｍ６の具体例としてはＢ、Ａｌ、Ｓｉ、Ｐ、Ａｓ、Ｓｂ等、好ましくはＢ又はＡｌが挙げられる。また、Ｈ１、Ｈ２〜Ｈｆの具体例としては、ジアルキルアミノ基としてジメチルアミノ基、ジエチルアミノ基等、アルコキシ基若しくはアリールオキシ基としてメトキシ基、エトキシ基、ｎ−ブトキシ基、フェノキシ基等、炭化水素基としてメチル基、エチル基、ｎ−プロピル基、イソプロピル基、ｎ−ブチル基、イソブチル基、ｎ−オクチル基、ｎ−エイコシル基、フェニル基、ｐ−トリル基、ベンジル基、４−ｔ−ブチルフェニル基、３，５−ジメチルフェニル基等、ハロゲン原子としてフッ素、塩素、臭素、ヨウ素、ヘテロ原子含有炭化水素基としてｐ−フルオロフェニル基、３，５−ジフルオロフェニル基、ペンタクロロフェニル基、３，４，５−トリフルオロフェニル基、ペンタフルオロフェニル基、３，５−ビス（トリフルオロメチル）フェニル基、ビス（トリメチルシリル）メチル基等、有機メタロイド基としてペンタメチルアンチモン基、トリメチルシリル基、トリメチルゲルミル基、ジフェニルアルシン基、ジシクロヘキシルアンチモン基、ジフェニル硼素等が挙げられる。
【００５３】
また、非配位性のアニオン、即ち、ｐＫａが−１０以下のブレンステッド酸単独又はブレンステッド酸及びルイス酸を組み合わせた共役塩基〔Ｚ２〕−の具体例としては、トリフルオロメタンスルホン酸アニオン（ＣＦ３ＳＯ３）−、ビス（トリフルオロメタンスルホニル）メチルアニオン、ビス（トリフルオロメタンスルホニル）ベンジルアニオン、ビス（トリフルオロメタンスルホニル）アミド、過塩素酸アニオン（ＣｌＯ４）−、トリフルオロ酢酸アニオン（ＣＦ３ＣＯ２）−、ヘキサフルオロアンチモンアニオン（ＳｂＦ６）−、フルオロスルホン酸アニオン（ＦＳＯ３）−、クロロスルホン酸アニオン（ＣｌＳＯ３）−、フルオロスルホン酸アニオン／５−フッ化アンチモン（ＦＳＯ３／ＳｂＦ５）−、フルオロスルホン酸アニオン／５−フッ化砒素（ＦＳＯ３／ＡｓＦ５）−、トリフルオロメタンスルホン酸／５−フッ化アンチモン（ＣＦ３ＳＯ３／ＳｂＦ５）−等が挙げられる。
【００５４】
このようなイオン性化合物の具体例としては、テトラフェニル硼酸トリエチルアンモニウム、テトラフェニル硼酸トリ−ｎ−ブチルアンモニウム、テトラフェニル硼酸トリメチルアンモニウム、テトラフェニル硼酸テトラエチルアンモニウム、テトラフェニル硼酸メチル（トリ−ｎ−ブチル）アンモニウム、テトラフェニル硼酸ベンジル（トリ−ｎ−ブチル）アンモニウム、テトラフェニル硼酸ジメチルジフェニルアンモニウム、テトラフェニル硼酸トリフェニル（メチル）アンモニウム、テトラフェニル硼酸トリメチルアニリニウム、テトラフェニル硼酸メチルピリジニウム、テトラフェニル硼酸ベンジルピリジニウム、テトラフェニル硼酸メチル（２−シアノピリジニウム）、テトラキス（ペンタフルオロフェニル）硼酸トリエチルアンモニウム、テトラキス（ペンタフルオロフェニル）硼酸トリ−ｎ−ブチルアンモニウム、テトラキス（ペンタフルオロフェニル）硼酸トリフェニルアンモニウム、テトラキス（ペンタフルオロフェニル）硼酸テトラ−ｎ−ブチルアンモニウム、テトラキス（ペンタフルオロフェニル）硼酸テトラエチルアンモニウム、テトラキス（ペンタフルオロフェニル）硼酸ベンジル（トリ−ｎ−ブチル）アンモニウム、テトラキス（ペンタフルオロフェニル）硼酸メチルジフェニルアンモニウム、テトラキス（ペンタフルオロフェニル）硼酸トリフェニル（メチル）アンモニウム、テトラキス（ペンタフルオロフェニル）硼酸メチルアニリニウム、テトラキス（ペンタフルオロフェニル）硼酸ジメチルアニリニウム、テトラキス（ペンタフルオロフェニル）硼酸トリメチルアニリニウム、テトラキス（ペンタフルオロフェニル）硼酸メチルピリジニウム、テトラキス（ペンタフルオロフェニル）硼酸ベンジルピリジニウム、テトラキス（ペンタフルオロフェニル）硼酸メチル（２−シアノピリジニウム）、テトラキス（ペンタフルオロフェニル）硼酸ベンジル（２−シアノピリジニウム）、テトラキス（ペンタフルオロフェニル）硼酸メチル（４−シアノピリジニウム）、テトラキス（ペンタフルオロフェニル）硼酸トリフェニルホスホニウム、テトラキス〔３，５−ジ（トリフルオロメチル）フェニル〕硼酸ジメチルアニリニウム、テトラフェニル硼酸フェロセニウム、テトラフェニル硼酸銀、テトラフェニル硼酸トリチル、テトラフェニル硼酸テトラフェニルポルフィリンマンガン、テトラキス（ペンタフルオロフェニル）硼酸フェロセニウム、テトラキス（ペンタフルオロフェニル）硼酸（１，１’−ジメチルフェロセニウム）、テトラキス（ペンタフルオロフェニル）硼酸デカメチルフェロセニウム、テトラキス（ペンタフルオロフェニル）硼酸銀、テトラキス（ペンタフルオロフェニル）硼酸トリチル、テトラキス（ペンタフルオロフェニル）硼酸リチウム、テトラキス（ペンタフルオロフェニル）硼酸ナトリウム、テトラキス（ペンタフルオロフェニル）硼酸テトラフェニルポルフィリンマンガン、テトラフルオロ硼酸銀、ヘキサフルオロ燐酸銀、ヘキサフルオロ砒素酸銀、過塩素酸銀、トリフルオロ酢酸銀、トリフルオロメタンスルホン酸銀等が挙げられる。
これらイオン性化合物は、一種を単独で用いてもよく、また二種以上を組み合わせて用いてもよい。
【００５５】
（ｉｉｉ）粘土、粘土鉱物及びイオン交換性層状化合物としては、下記のものが好適に用いられる。
粘土とは、細かい含水ケイ酸塩鉱物の集合体であって、適当量の水を混ぜてこねると可塑性を生じ、乾けば剛性を示し、高温度で焼くと焼結するような物質をいう。また、粘土鉱物は、粘土の主成分をなす含水ケイ酸塩をいう。これらは、天然産のものに限らず、人工合成したものであってもよい。
【００５６】
イオン交換性層状化合物とは、イオン結合等によって構成される面が互いに弱い結合力で、平行に積み重なった結晶構造をとる化合物であり、含有するイオンが交換可能なものをいう。粘土鉱物の中には、イオン交換性層状化合物であるものがある。
【００５７】
例えば、粘土鉱物としてフィロケイ酸類が挙げられる。フィロケイ酸類としては、フィロケイ酸やフィロケイ酸塩が挙げられる。フィロケイ酸塩としては、天然品として、スメクタイト族に属するモンモリロナイト、サポナイト、ヘクトライト、雲母族に属するイライト、セリサイト及びスメクタイト族と雲母族又は雲母族とバーミキュライト族との混合層鉱物等が挙げられる。また、合成品として、フッ素四ケイ素雲母、ラポナイト、スメクトン等が挙げられる。この他、α−Ｚｒ（ＨＰＯ４）２、γ−Ｚｒ（ＨＰＯ４）２、α−Ｔｉ（ＨＰＯ４）２及びγ−Ｔｉ（ＨＰＯ４）２等の粘土鉱物ではない層状の結晶構造を有するイオン結晶性化合物が挙げられる。
また、イオン交換性層状化合物に属さない粘土及び粘土鉱物としては、モンモリロナイト含量が低いためベントナイトと呼ばれる粘土、モンモリロナイトに他の成分が多く含まれる木節粘土、ガイロメ粘土、繊維状の形態を示すセピオライト、パリゴルスカイト、また、非結晶質或いは低結晶質のアロフェン、イモゴライト等が挙げられる。
上述した助触媒成分は、一種単独で用いてもよく、また、二種類以上を組み合わせて用いてもよい。
この製造方法におけるその他の具体的な製造条件については、国際公開第０２／０７２６４９号パンフレットに記載の条件を用いることができる。
【００５８】
また、（Ａ）成分は、三塩化チタン系化合物、又はチタン、マグネシウム及びハロゲン元素を必須成分として含む触媒成分と、有機アルミニウム化合物とを組み合わせた触媒の存在下、エチレン、プロピレン及び炭素数４〜２０のα−オレフィンから選ばれる一種又は二種以上のモノマーを重合又は共重合させる第１重合工程と、第１重合工程で得られた単独重合体又は共重合体を、１分子中に重合可能な炭素−炭素二重結合を少なくとも２個有するポリエンの存在下、エチレン、プロピレン及び炭素数４〜２０のα−オレフィンから選ばれる一種又は二種以上のモノマーを共重合させる第２重合工程を含む製造方法から製造することができる。
【００５９】
炭素数４〜２０のα−オレフィン及びポリエンとしては、上記と同様のものが挙げられる。また、有機アルミニウム化合物としては、例えば、トリエチルアルミニウム、トリイソブチルアルミニウム、ジエチルアルミニウムモノクロリド等が挙げられる。
この製造方法におけるその他の具体的な製造条件については、国際公開第０２／０７２６４９号パンフレットに記載の条件を用いることができる。
【００６０】
本発明の樹脂組成物における（Ａ）成分の割合は、１０〜５０重量％、好ましくは１５〜４０重量％である。１０％重量未満では、発泡特性が低下（発泡倍率の低下、連続気泡率の上昇）し、熱成形性が低下するので好ましくない。一方、５０重量％を超えると、経済的でなくなり好ましい方向ではない。
【００６１】
（Ｂ）ポリプロピレン系樹脂
本発明の組成物に含まれるポリプロピレン系樹脂（Ｂ）（以下、（Ｂ）成分）は、下記（Ｂ−１）〜（Ｂ−４）を満たす。
（Ｂ−１）１９０℃における溶融張力（ＭＴ１９０）が０．５〜５ｇ
（Ｂ−２）メルトフローレート（ＭＦＲ）が１〜１０ｇ／１０分
（Ｂ−３）重量平均分子量（Ｍｗ）と数平均分子量（Ｍｎ）の比（Ｍｗ／Ｍｎ）が２〜４．５
（Ｂ−４）回転型レオメーターを用いて測定した溶融粘弾性挙動において、角周波数ω＝０．１ｒａｄ／秒における緩和時間（τ）が０．５〜２．０秒
【００６２】
上記（Ｂ−１）において、ＭＴ１９０が０．５ｇ未満では、連続気泡率の上昇、発泡セル径の増大、熱成形時の型再現性の悪化等が起こり好ましくない。一方、５ｇを超えると、高分子量成分が増大することにより、延伸性が低下するため好ましくない。（Ｂ）成分のＭＴ１９０は、好ましくは０．６〜４ｇ、より好ましくは０．８〜３ｇである。
【００６３】
上記（Ｂ−２）において、ＭＦＲが１ｇ／１０分未満では、発泡成形時に延伸切れが起き、生産性が低下するため好ましくない。一方、１０ｇ／１０分を超えると、発泡特性が低下（連続気泡率の増大等）するため好ましくない。（Ｂ）成分のＭＦＲは、好ましくは２〜９ｇ／１０分、より好ましくは３〜８ｇ／１０分である。
【００６４】
上記（Ｂ−３）において、Ｍｗ／Ｍｎが２未満では、樹脂の製造が困難となるため好ましくない。一方、４．５を超えると、発泡成形時に延伸切れが起きるため好ましくない。（Ｂ）成分のＭｗ／Ｍｎは、好ましくは２〜４、より好ましくは２〜３．５である。
【００６５】
上記（Ｂ−４）において、緩和時間（τ）が０．５秒未満では、張力が弱いため発泡成形できなくなり好ましくない。一方、２．０秒を超えると、延伸切れが発生するので好ましくない。（Ｂ）成分の緩和時間（τ）は、好ましくは０．６〜１．８秒、より好ましくは０．８〜１．６秒である。
【００６６】
ここで、（Ｂ）成分の緩和時間（τ）について詳しく説明する。
平衡状態にある物質系に外力を加え、新しい平衡状態又は定常状態に達した後、外力を取り去ると、その系の内部運動によって、系が初めの平衡状態に回復する現象を緩和現象といい、緩和に要する時間の目安となる特性的な時間定数を緩和時間という。高分子の成形加工（例えば、押出成形）の場合、溶融した高分子を流動させるが、この時、分子鎖は、流動方向に引き伸ばされて引き揃えられる（これを「配向する」という）。そして、流動が終了し、冷却が始まると、分子に加わる応力がなくなり、各分子鎖は動き出し、やがて勝手な方向に向いてしまう（これを「分子鎖の緩和」という）。
【００６７】
（Ｂ）成分の緩和時間（τ）は、τ＝Ｇ’／ωＧ’’＝Ｇ’／Ｇ’’で表わされる（角周波数ω＝１００＝１ｓｅｃ−１）。ここで、Ｇ’は貯蔵弾性率であり（Ｂ）成分の弾性的な性質を示す。また、Ｇ’’は損失弾性率であり（Ｂ）成分の粘性的な性質を示す。この式から明らかなように、緩和時間（τ）が長くなる（大きくなる）場合は、Ｇ’が大きいことを意味し、（Ｂ）成分中に弾性的な性質を示す成分が多くなる。また、緩和時間（τ）が短くなる（小さくなる）場合は、Ｇ’’が多いことを意味し、（Ｂ）成分中に粘性的な性質を示す成分が多くなる。
【００６８】
緩和時間（τ）は、前述のように、押出成形時において（押出方向に）配向した（Ｂ）成分の戻り易さに関係しており、緩和時間（τ）が短い場合には、元に戻り易く、緩和時間（τ）が長い場合には、元に戻り難いことを示している。
このように緩和時間（τ）は、（Ｂ）成分に変形を加えた時に分子鎖が緩和する（元の状態に戻る）ための時間であり、緩和時間（τ）が短いことは、（Ｂ）成分の分子量分布が狭いことや、分子量が小さいことを意味する。
【００６９】
この緩和時間（τ）は、弾性的な挙動を示す（Ｂ）成分中の高分子量成分が反映するので、分子量を制御することにより緩和時間（τ）を制御することができる。例えば、（Ｂ）成分の製造時において、水素の供給量を増やすと、ＭＦＲが上昇し（分子量が小さくなり）、緩和時間（τ）は小さくなる。一方、水素の供給量を減らすと、ＭＦＲが低下し（分子量が大きくなり）、緩和時間（τ）は大きくなる。
【００７０】
また、分子量分布が広い場合には、相対的に高分子量成分の比率が大きくなるので緩和時間（τ）は大きくなり、分子量分布が狭い場合には、高分子量成分の比率が小さくなるので緩和時間（τ）は小さくなる。従って、分子量分布を制御することにより緩和時間（τ）を制御することができる。
【００７１】
この分子量分布を制御する方法としては、以下の方法が挙げられる。
（１）ポリプロピレン系樹脂を、メタロセン系触媒を使用して製造する。メタロセン系触媒は、他の触媒よりも、樹脂の分子量分布を狭くすることができ、その結果、緩和時間（τ）を小さくすることができる。
（２）触媒系の助触媒を、例えば、トリイソブチルアルミニムからトリエチルアルミニウム又はトリメチルアルミニウムに変更する。
（３）触媒系においてドナー成分として用いる有機シラン素化合物を、例えば、ジシクロペンチルジメトキシシランからシクロヘキシルメチルジメトキシシランに変更する。
（４）重合したポリプロピレン系樹脂を炭化水素系溶媒で洗浄して低分子量成分を除去する。
（５）ポリプロピレン系樹脂に過酸化物を混ぜて溶融混練を行う。これにより、分子量と分子量分布が共に小さくなる。
以上のように分子量を制御することや分子量分布を制御することにより、（Ｂ）成分の緩和時間（τ）を制御することができる。
【００７２】
（Ｂ）成分としては、有機過酸化物存在下に、ポリプロピレン系樹脂を、溶融混練して得られるポリプロピレン系樹脂を好適に用いることができる。
この方法では、溶融混練を行うにあたり、ポリプロピレン系樹脂と有機過酸化物が混合されるが、その混合方法は特に制限されず、例えば、ブレンダ、ミキサー等の混合機を用いて機械的に混合する方法、有機過酸化物を適当な溶剤（例えば、イソパラフィン系炭化水素油（ＩＰソルベント（商品名）、出光興産製）等）に溶解させてポリプロピレン系樹脂に付着させ、溶剤を乾燥することによって混合する方法等が挙げられる。
【００７３】
溶融混練温度は、ポリプロピレン系樹脂の溶融温度以上で、かつ、有機過酸化物の分解温度以上の温度が好ましい。但し、過度に加熱温度が高いと、ポリマーの熱劣化を招く恐れがあるので、一般に、溶融温度は、１７０〜３００℃、特に１８０〜２５０℃の範囲内に設定することが好ましい。
【００７４】
有機過酸化物としては、公知の化合物が一般に使用でき、具体的には、メチルエチルパーオキサイド、メチルイソブチルパーオキサイド等のパーオキサイド、イソブチリルパーオキサイド、アセチルパーオキサイド等のジアシルパーオキサイド、ジイソプロピルベンゼンハイドロパーオキサイド等のハイドロパーオキサイド、２，５−ジメチル−２，５−ジ−（ｔ−ブチルパーオキシ）ヘキサン、１，３−ビス−（ｔ−ブチルパーオキシイソプロピル）ベンゼン等のジアルキルパーオキサイド、１，１−ジ−ｔ−ブチルパーオキシ−シクロヘキサン等のパーオキシケタール、ｔ−ブチルパーオキシアセテート、ｔ−ブチルパーオキシベンゾエート等のアルキルパーエステル、ｔ−ブチルパーオキシイソプロピルカーボネート等のパーカーボネート等が挙げられる。
【００７５】
有機過酸化物の使用量は、上記（Ｂ−１）〜（Ｂ−４）を満たす範囲内で適宜調節可能であるが、原料となるポリプロピレン系樹脂１００重量部に対して、好ましくは０．００１〜１．０重量部、より好ましくは０．００５〜０．５重量部とするのが一般的である。
【００７６】
溶融混練に用いるポリプロピレン系樹脂は特に制限されず、公知のスラリー重合法や気相重合法等により得られるものを使用できる。これらの重合法は、一段で重合してもよく、また、多段で重合してもよい。
【００７７】
また、（Ｂ）成分は、シクロペンタジエニル骨格を有する周期律表第四族の遷移金属化合物を含む触媒成分と、助触媒成分を組み合わせた触媒の存在下、プロピレンを重合して得られるポリプロピレン系樹脂を好適に用いることができる。
遷移金属化合物及び助触媒としては、上記と同様のものを使用することができる。また、この製造方法におけるその他の具体的な製造条件については、国際公開第０２／０７２６４９号パンフレットに記載の条件を用いることができる。
【００７８】
本発明の樹脂組成物における（Ｂ）成分の割合は、２０〜７０重量％、好ましくは３０〜６０重量％である。７０重量％を超えると、発泡特性が低下し好ましくない。一方、２０重量％未満では、コストが低減できず好ましくない。
【００７９】
（Ｃ）ランダム共重合ポリプロピレン
（Ｃ）成分のランダム共重合ポリプロピレン（以下、（Ｃ）成分）は、ＭＦＲが１〜８ｇ／１０分で、共重合体に占めるエチレン単位含有量が１〜５重量％である。
（Ｃ）成分のＭＦＲが１未満では、発泡成形時に延伸切れが起き生産性が低下する。一方、８を超えるとドローダウン性、シート外観等の発泡特性が低下し好ましくない。好ましくは、ＭＦＲは、１．５〜５ｇ／１０ｍｉｎである。
【００８０】
共重合体に占めるエチレン単位含有量が１重量％未満では、ドローダウン性の改良効果が小さく、５重量％を超えると、シート外観が悪化する傾向にあり好ましくない。好ましくは、エチレン単位含有量は２〜４．５重量％である。
【００８１】
（Ｃ）成分であるランダム共重合ポリプロピレンの製造方法は、特に限定されるものではなく、上記の共重合ポリプロピレンが得られる製造方法であればいずれでもよい。以下、製造方法の一例を示す。
製造に使用できる触媒としては、マグネシウム、チタン、及びハロゲンを必須成分とする固体触媒成分（ａ）、有機アルミニウム化合物（ｂ）、及び特定の有機ケイ素化合物（ｃ）から形成される触媒であり、代表的なものとして、以下のような触媒成分が使用できる。
【００８２】
（ａ）固体触媒成分
固体触媒成分の好ましい担体となるものは、金属マグネシウムとアルコールとハロゲン及び／又はハロゲン含有化合物から得られる。この場合、金属マグネシウムは、顆粒状、リボン状、粉末状等のマグネシウムを用いることができる。また、この金属マグネシウムは、表面に酸化マグネシウム等の被覆が生成されていないものが好ましい。アルコールとしては、炭素数１〜６の低級アルコールを用いるのが好ましく、特に、エタノールを用いると、触媒性能の発現を著しく向上させる上記担体が得られる。ハロゲンとしては、塩素、臭素、又はヨウ素が好ましく、特にヨウ素を好適に使用できる。また、ハロゲン含有化合物としては、ＭｇＣｌ２、ＭｇＩ２が好適に使用できる。アルコールの量は、金属マグネシウム１モルに対して好ましくは２〜１００モル、特に好ましくは５〜５０モルである。
【００８３】
ハロゲン又はハロゲン含有化合物の使用量は、金属マグネシウム１グラム原子に対して、ハロゲン原子又はハロゲン含有化合物中のハロゲン原子が、０．０００１グラム原子以上、好ましくは０．０００５グラム原子以上、さらに好ましくは、０．００１グラム原子以上である。ハロゲン及びハロゲン含有化合物はそれぞれ１種を単独で使用してもよく、２種以上を併用してもよい。金属マグネシウムとアルコールとハロゲン及び／又はハロゲン含有化合物との反応方法は、例えば、金属マグネシウムとアルコールとハロゲン及び／又はハロゲン含有化合物とを、還流下（約７９℃）で水素ガスの発生が認められなくなるまで（通常２０〜３０時間）反応させて、担体を得る方法である。これは、不活性ガス（例えば窒素ガス、アルゴンガス）雰囲気下で行うことが好ましい。得られた担体を次の固体触媒成分の合成に用いる場合、乾燥させたものを用いてもよく、また濾別後ヘプタン等の不活性溶媒で洗浄したものを用いてもよい。
【００８４】
また、この担体は粒状に近く、しかも粒径分布がシャープである。さらには、粒子一つ一つをとってみても、粒形度のばらつきは非常に小さい。固体触媒成分の製造のため、上記の担体に少なくともチタン化合物を接触させる。
【００８５】
このチタン化合物としては、一般式（VII）
ＴｉＸ３ｙ（ＯＲ３０）４−ｙ・・・（VII）
（式中、Ｘ３はハロゲン原子、特に塩素原子が好ましく、Ｒ３０は炭素数１〜１０の炭化水素基、特に直鎖又は分岐鎖のアルキル基であり、Ｒ１が複数存在する場合にはそれらは互いに同じでも異なってもよい。ｙは０〜４の整数である。）で表されるチタン化合物を用いることができる。具体的には、Ｔｉ（Ｏ−ｉ−Ｃ３Ｈ７）４、Ｔｉ（Ｏ−Ｃ４Ｈ９）４、ＴｉＣｌ（Ｏ−Ｃ２Ｈ５）３、ＴｉＣｌ（Ｏ−ｉ−Ｃ３Ｈ７）３、ＴｉＣｌ（Ｏ−Ｃ４Ｈ９）３、ＴｉＣｌ２（Ｏ−Ｃ４Ｈ９）２、ＴｉＣｌ２（Ｏ−ｉ−Ｃ３Ｈ７）２、ＴｉＣｌ４等を挙げることができるが、特にＴｉＣｌ４が好ましい。
【００８６】
固体触媒成分は、上記の担体にさらに電子供与性化合物を接触させて得られる。この電子供与性化合物としては、芳香族ジカルボン酸ジエステルが好ましく、特にフタル酸ジ−ｎ−ブチルが好ましい。また、上記の担体にチタン化合物と電子供与性化合物を接触させる際に、四塩化ケイ素等のハロゲン含有ケイ素化合物を接触させるとよい。
【００８７】
上記の固体触媒成分は、公知の方法で調製することができる。例えば、ペンタン、ヘキサン、ペプタン又はオクテン等の不活性炭化水素を溶媒に、上記の担体、電子供与性化合物及びハロゲン含有ケイ素化合物を投入し、攪拌しながらチタン化合物を投入する方法である。通常は、マグネシウム原子換算で担体１モルに対して電子供与性化合物は、０．０１〜１０モル、好ましくは０．０５〜５モルを加え、また、マグネシウム原子換算で担体１モルに対してチタン化合物は、１〜５０モル、好ましくは２〜２０モルを加え、０〜２００℃にて、５分〜１０時間の条件、好ましくは３０〜１５０℃にて３０分〜５時間の条件で接触反応を行えばよい。尚、反応終了後は不活性炭化水素（例えば、ｎ−ヘキサン、ｎ−ヘプタン）で、生成した固体触媒成分を洗浄するのが好ましい。
【００８８】
（ｂ）有機アルミニウム化合物
この有機アルミニウム化合物としては、一般式（VIII）
ＡｌＲ３１ｚＸ４３−ｚ・・・（VIII）  
（式中、Ｒ３１は炭素数１〜１０のアルキル基、シクロアルキル基又はアリール基であり、Ｘ４はハロゲン原子であり、塩素原子又は臭素原子が好ましい。ｚは１〜３の整数である。）で表される化合物が広く用いられる。
具体的には、トリアルキルアルミニウム化合物、例えば、トリメチルアルミニウム、トリエチルアルミニウム、トリイソブチルアルミニウム、ジエチルアルミニウムモノクロリド、ジイソブチルアルミニウムモノクロリド、ジエチルアルミニウムモノエトキシド、エチルアルミニウムセスキクロリド等が挙げることができる。これらは、１種を単独で用いてもよく、２種以上を併用してもよい。これらの中では、トリエチルアルミニウム、トリイソブチルアルミニウムが好ましい。
【００８９】
（ｃ）有機ケイ素化合物
有機ケイ素化合物としては、ジシクロペンチルジメトキシシランを好ましく用いることができる。上記の固体触媒成分は、前処理してから、重合に用いる。例えば、ペンタン、ヘキサン、ペプタン又はオクテン等の不活性炭化水素を溶媒に、上記の固体触媒成分、有機アルミニウム化合物及び有機ケイ素化合物を投入し、攪拌しながら、プロピレンを供給し、反応させる。また、通常、有機アルミニウム化合物は、固体触媒成分中のチタン原子１モルに対して０．０１〜１０モル、好ましくは０．０５〜５モルを加え、有機ケイ素化合物は、固体触媒成分中のチタン原子１モルに対して０．０１〜２０モル、好ましくは０．１〜５モルを加えるとよい。プロピレンは、大気圧よりも高いプロピレンの分圧下で供給し、０〜１００℃にて、０．１〜２４時間前処理するとよい。尚、反応終了後は不活性炭化水素（例えば、ｎ−ヘキサン、ｎ−ヘプタン）で、前処理したものを洗浄するのが好ましい。
【００９０】
重合条件は、特に制限されず、公知の方法と同様の条件を用いることができる。例えば、大気圧よりも高いプロピレンの分圧下で、−８０〜１５０℃の温度下で、製造することができる。好ましくは、２０〜１５０℃の温度下で、プロピレンの分圧は大気圧〜４０ｋｇ／ｃｍ２Ｇの範囲である。また、通常、有機アルミニウム化合物は、固体触媒成分中のチタン原子１モルに対して０．１〜４００モル、好ましくは１〜２００モルを加え、有機ケイ素化合物は、固体触媒成分中のチタン原子１モルに対して０．１〜１００モル、好ましくは１〜５０モルを加えるとよい。また、エチレン含量及び分子量は、重合装置内のエチレン及び水素の両方の影響を受けるが、エチレン含量は、主にエチレン供給量で調節し、共重合体の分子量、ＭＦＲは、主に水素供給量で調節し、所望のエチレン含量、分子量及びＭＦＲとなるように選択する必要がある。
【００９１】
本発明の樹脂組成物における（Ｃ）成分の割合は、２０〜７０重量％、好ましくは３０〜６０重量％である。７０重量％を超えると、成形時にシートが切れやすくなり、生産性が低下するため好ましくない。２０重量％未満では、熱成形時のドローダウン性が低下するため好ましくない。
【００９２】
本発明の組成物には、さらに、（Ｄ）無機充填材（以下、（Ｄ）成分）を含有してもよい。（Ｄ）成分の割合は、発泡シート外観等に影響を及ぼさない限り特に制限はないが、上記（Ａ）〜（Ｃ）成分からなる組成物１００重量部に対して、好ましくは１〜１００重量部、より好ましくは５〜８０重量部である。１重量部未満では、剛性等の機械的物性の向上が認められない。一方、１００重量部を超えると、機械的物性の向上に対して、発泡シート外観の悪化が大きくなる場合がある。
（Ｄ）成分としては、例えば、タルク、シリカ、炭酸カルシウム、クレー、ゼオライト、アルミナ、硫酸バリウム、水酸化マグネシウム等が挙げられる。これらの中では、シート外観、機械的物性にバランスのとれているタルクが好ましい。
【００９３】
本発明の組成物には、必要に応じて、さらに紫外線吸収剤、酸化防止剤、帯電防止剤、着色剤等の添加剤を添加することもできる。
【００９４】
本発明の組成物は、各成分を混合した後、発泡成形により、発泡シート、パイプ等の各種成形体に成形することができる。成形方法としては、環状ダイ成形、Ｔ型ダイ成形等の一般的な成形方法を用いることができる。
【００９５】
本発明の組成物を発泡成形してなる成形体は、下記（１）〜（４）満たす。
（１）：平均セル径が５００μｍ以下、好ましくは４００μｍ以下
（２）：連続気泡率が１〜３０％、好ましくは２〜１５％
（３）：延伸性が５ｍ／分以上、好ましくは６ｍ／分以上
（４）：発泡倍率が１〜５倍
上記（１）〜（４）を満たす発泡成形品は、断熱性及び容器外観に優れているので好ましい。本発明の組成物を発泡成形したものは、容易にこれらの条件を満たす。
【００９６】
本発明の成形体、例えば、発泡シートは、ペレット状の上記各成分と発泡剤とを押出機内で溶融混練した後、この溶融混練物を押出機先端に取り付けた環状のリップを有する環状ダイスを用い、このダイスのリップより押出発泡して円筒状の発泡体を得た後、この円筒状発泡体を切り開いてシート状とする等して製造することができる。
【００９７】
本発明の発泡シートその他の成形体を得るにあたり、発泡剤としては、無機発泡剤、揮発性発泡剤、分解型発泡剤等を用いることができる。
無機発泡剤としては、二酸化炭素、空気、窒素等が挙げられる。揮発性発泡剤としては、プロパン、ｎ−ブタン、ｉ−ブタン、ｎ−ブタンとｉ−ブタンとの混合物、ペンタン、ヘキサン等の鎖状脂肪族炭化水素、シクロブタン、シクロペンタン等の環状脂肪族炭化水素等が挙げられる。分解型発泡剤としては、アゾジカルボンアミド、ジニトロソペンタメチレンテトラミン、アゾビスイソブチロニトリル、重炭酸ナトリウム等が挙げられる。これらの発泡剤は、適宜混合して用いることができる。
【００９８】
本発明の発泡成形体は、さらに、熱成形することができる。熱成形の方法としては、一般的な真空成形法、圧空成形法、真空圧空成形法等が用いられる。これらの成形法により得られる熱成形体は、食品用容器、電子材料用トレー等に用いることができる。
【実施例】
【００９９】
以下、本発明の実施例を説明するが、本発明はこれらの実施例によって限定されるものではない。尚、各例で得られた樹脂、成形体のパラメータ測定、評価は下記の通り行った。
（１）溶融張力（ＭＴ）
東洋精機（株）製キャピログラフ１Ｃを使用し、測定温度２３０℃又は１９０℃、引取り速度３．１ｍ／分で測定した。尚、測定に際し、長さ８ｍｍ、直径２．０９５ｍｍのオリフイスを使用した。また、表１中、測定温度２３０℃のときのＭＴをＭＴ２３０とし、１９０℃のときのＭＴをＭＴ１９０と表記した。
【０１００】
（２）重量平均分子量と数平均分子量の比（分子量分布、Ｍｗ／Ｍｎ）
ゲルバーミエーションクロマトグラフ（ＧＰＣ）法により、下記の装置及び条件で測定した樹脂の重量平均分子量（Ｍｗ）及び数平均分子量（Ｍｎ）より算出した。尚、ＭｗとＭｎは、ＧＰＣにより測定した分子量分布曲線から求めた。
［測定装置］
カラム：ＴＯＳＯＧＭＨＨＲ−Ｈ（Ｓ）ＨＴ
検出器：液体クロマトグラム用ＲＩ検出器  ＷＡＴＥＲＳ１５０Ｃ
［測定条件］
溶媒：１，２，４−トリクロロベンゼン
温度：１４５℃
【０１０１】
（３）メルトフローレート（ＭＦＲ）
ＪＩＳ−Ｋ７２１０に準拠し、測定温度２３０℃、荷重２．１６ｋｇで測定した。
【０１０２】
（４）緩和時間（τ）
緩和時間（τ）は、レオメトリックス社製回転型レオメーターにおいて、コーンプレートを２５ｍｍφ、コーンアングルを０．１０ラジアン（ｒａｄ）とし、温度１７５℃において周波数分散測定を行ったときの角周波数ω＝０．１ｒａｄ／秒における緩和時間を求めた。具体的には、樹脂ペレットについて測定した複素弾性率Ｇ＊（ｉω）を、応力σ＊と歪みγ＊によりσ＊／γ＊で定義し、下記式により求めた。
Ｇ＊（ｉω）＝σ＊／γ＊＝Ｇ’（ω）＋ｉＧ”（ω）
τ（ω）＝Ｇ’（ω）／ωＧ”（ω）
（式中、Ｇ’は貯蔵弾性率を示し、Ｇ”は損失弾性率を示す）
【０１０３】
（５）延伸性
発泡成形機（東芝機械（株）製、ＴＥＭ−４１ＳＳ）を用いて発泡成形した際、スクリュー回転数６０ｒｐｍ、シリンダー温度２１０℃、ダイス温度１７０℃、二酸化炭素注入量２００ｇ／ｈｒの条件下にて、引き取り速度を徐々に上げたときに発泡シート（約１．０ｍｍ厚）の延伸切れが開始する速度を評価した。発泡倍率が３倍の発泡シートを成形する際に、シートが切れる引取速度が５ｍ／分以上である場合を○、５ｍ／分未満である場合を×として評価した。
【０１０４】
（６）発泡倍率
得られた発泡シートの重量を水中置換法により求めた体積で除することにより比重を求め発泡倍率を計算した。
【０１０５】
（７）連続気泡率
空気比較式比重計１０００型（東京サイエンス製）を用いて測定した。
【０１０６】
（８）セル径（平均粒径）
走査型電子顕微鏡ＪＳＭ−６１００（日本電子製）を用い、倍率７０倍にてシートの断面を観察し、画面中の１００個のセルの直径を測定して平均値を求めた。
【０１０７】
（９）熱成形性（型再現性）
真空圧空用熱成形機ＦＫ−０４３１−１０（浅野研究所製）にて、トレー用金型を用いて、発泡シートの真空成形を行って得られたトレーの形状を目視にて観察し、以下の基準で評価した。尚、間接加熱温度は上下５００℃（設定）で行った。
○：型再現性に優れる    ×：型再現性に劣る
【０１０８】
（１０）熱成形性（ドローダウン性）
ドローダウン性の評価を形状３０ｃｍ×３０ｃｍ×１ｍｍ厚の発泡シートを用いて、上記（９）と同じ加熱条件にて行った。ドローダウンの挙動をスクリーニングしてシュリンクバック後の最も復元した状態をドローダウンが開始する初期状態を基準にして最小ドローダウン量として求めた。この量が、２０ｍｍ未満である場合を○、２０ｍｍ以上である場合を×として評価した。
また、シュリンクバック後から初期状態を基準にして３０ｍｍまでドローダウンした時間を最大保持時間として求めた。この時間が、１５秒よりも長い場合を○、１５秒以下である場合を×として評価した。
【０１０９】
（１１）エチレン単位の含有量
共重合体中のエチレン含有量は、以下の条件にて３００μｍ厚のシートを作成し、日本分光製ＦＴ／ＩＲ５３００を用い７１８、７３３ｃｍ−１の吸光度から次式により計算した。
（ａ）シート成形条件
プレス温度：２２０℃      加・冷圧時の圧締圧：５０ｋｇ／ｃｍ２Ｇ
余熱：５ｍｉｎ      加圧：５ｍｉｎ      冷圧：３ｍｉｎ
（ｂ）ＩＲ測定条件
積算回数：２０回      分解能：４ｃｍ−１
エチレン含量χ（ｗｔ％）の計算式
χ１＝０．５９９×（Ａ７３３／ｄ・ｌ）−０．１６１×（Ａ７１８／ｄ・ｌ）
χ２＝０．５９９×（Ａ７１８／ｄ・ｌ）−０．１６１×（Ａ７３３／ｄ・ｌ）
χ＝０．８０９×（χ１＋χ２）
「但し、Ａ７１８：７１８ｃｍ−１の吸光度、Ａ７３３：７３３ｃｍ−１の吸光度、ｄ：０．９、ｌ：試料の厚さ。」
【０１１０】
製造例１
［ポリオレフィン成分（（Ａ）成分）］
（１）固体触媒成分の調製
内容積０．５Ｌの撹拌機付きの三つロフラスコを窒素ガスで置換した後、脱水処理したオクタン６０ｍｌと、ジエトキシマグネシウム１６ｇを加えた。４０℃に加熱し、四塩化ケイ素２．４ｍｌを加えて２０分間撹拌した後、フタル酸ジブチル１．６ｍｌを添加した。この溶液を８０℃まで昇温し、引き続き四塩化チタンを７７ｍｌ滴下し、内温１２５℃で、２時間撹拌して１回目の接触操作を行った。その後、撹拌を停止して固体を沈降させ、上澄みを抜き出した。１００ｍｌの脱水オクタンを加え、撹拌しながら１２５℃まで昇温し、１分間保持した後、撹拌を停止して固体を沈降させ、上澄みを抜き出した。この洗浄操作を７回線り返した。さらに、四塩化チタンを１２２ｍｌ加え、内温１２５℃で、２時間撹拌して２回目の接触操作を行った。その後、上記の１２５℃の脱水オクタンによる洗浄を６回繰り返し、固体触媒成分を得た。
【０１１１】
（２）予備重合触媒成分の調製
内容積０．５Ｌの撹拌機付きの三つロフラスコを窒素ガスで置換した後、脱水処理したへプタン４００ｍｌ、トリイソブチルアルミニウム２５ｍｍｏｌ、ジシクロペンチルジメトキシシラン２．５ｍｍｏｌ、上記（１）で調製した固体触媒成分４ｇを加えた。室温下、撹拌しながらプロピレンを導入した。１時間後、撹拌を停止し、結果的に固体触媒成分１ｇ当たり４ｇのプロピレンが重合した予備重合触媒成分を得た。
【０１１２】
（３）プロピレンの重合
内容積１０Ｌの撹拌機付きステンレス製オートクレーブを十分乾燥し、窒素置換の後、脱水処理したヘプタン６Ｌ、トリエチルアルミニウム１２．５ｍｍｏｌ、ジシクロペンチルジメトキシシラン０．３ｍｍｏｌを加えた。ここに、系内の窒素をプロピレンで置換した後に、水素を０．０９８ＭＰａ張り込み、次いで、撹拌しながらプロピレンを導入した。内温８０℃、全圧０．７８５ＭＰａに系内が安定した後、上記（２）で調製した予備重合触媒成分をチタン原子換算で０．０２５ｍｍｏｌ含んだヘプタンスラリー５０ｍｌを加え、プロピレンを連続的に供給しながら８０℃で３時間重合を行った。重合終了後、５０ｍｌのメタノールを添加し、降温、脱圧した。内容物を全量フィルター付きろ過槽へ移し、８５℃に昇温して固液分離した。さらに、８５℃のヘプタン６Ｌで固体部を２回洗浄し、真空乾焼してポリプロピレン樹脂２．５ｋｇを得た。固体触媒成分１ｇ当たりの触媒活性は、重合３時間で３３．１ｋｇ／ｇ−Ｃａｔ．・３ｈｒであった。
この樹脂の１３５℃、テトラリン中で測定した極限粘度［η］は１．７０ｄｌ／ｇであり、１３Ｃ−ＮＭＲによるメソペンタッド分率［ｍｍｍｍ］は９８．０ｍｏｌ％であった。
【０１１３】
（４）プロピレンの重合
上記（３）において、水素を添加しない以外は、上記（３）と同様にしてポリプロピレン樹脂を合成した。得られた樹脂の１３５℃、テトラリン中で測定した極限粘度［η］は、７．６５ｄｌ／ｇであった。
【０１１４】
（５）無水マレイン酸変性プロピレン重合体の合成
上記（４）で得られたプロピレン重合体２ｋｇに、無水マレイン酸を６ｇ、及びパーヘキシン２５Ｂ／４０（商品名、日本油脂株式会社製、２，５−ジメチル−２，５−ビス（ｔ−ブチルペルオキシ）へキシン−３、不活性固体４０％希釈品）を２ｇ、ドライブレンドし、２０ｍｍの二軸押出機で溶融混錬した。得られたペレット状サンプル１ｋｇに、アセトン０．５ｋｇ、ヘプタン０．７ｋｇを加え、８５℃で２時間加熱撹拌した。この反応は耐圧容器中で実施した。同操作終了後、金網でペレットを回収した後、１．５ｋｇのアセトン中に１５時間浸漬した。その後、金網でペレットを回収し、風乾後、８０℃で６時間、１３０℃で６時間、真空乾燥して、無水マレイン酸変性プロピレン重合体を得た。
【０１１５】
（６）プロピレン重合体組成物の調製
上記（３）で得られたポリプロピレン樹脂パウダー３８０ｇに、３−アミノプロピルトリエトキシシラン（ＡＰＴＥ、有機ケイ素化合物）を０．９５ｇ、イルガノックス１０１０（フェノール系酸化防止剤、チバ・スペシャルティ・ケミカルズ社製、商品名）を０．２４ｇ、イルガフォス１６８（リン系酸化防止剤、チバ・スペシャルティ・ケミカルズ社製、商品名）を０．５６ｇ、及びステアリン酸カルシウムを０．２ｇ加え、十分にブレンドした。次に、上記（４）で得られた無水マレイン酸変性プロピレン重合体２０ｇを加え、混合後、二軸押出機を用い、２３０℃で溶融混錬してプロピレン重合体組成物を調製した。得られた組成物のＭＦＲは４．８ｇ／１０分で、ＭＴ２３０は８ｇであった。
【０１１６】
製造例２
［ポリオレフィン成分（（Ａ）成分）］
（１）アルミニウムオキシ化合物の調製
メチルアルミノキサンのトルエン溶液１，０００ｍｌ（１．４７ｍｏｌ／Ｌ、アルベマール社製、トリメチルアルミニウム１４．５重量％含有）の溶媒を、減圧下（約２０ｍｍＨｇ）、６０℃で留去した。この状態で４時間保持した後、溶媒を留去する前の容量に戻し、１Ｈ−ＮＭＲよりメチルアルミノキサン中のトリメチルアルミニウムを定量した結果３．６重量％であった。また、蛍光Ｘ線（ＩＣＰ）法により、全アルミニウム量を測定した結果１．３２ｍｏｌ／Ｌであった。その後、この溶液を４８時間静置し、不溶成分を沈降させた。次いで、溶液部分をＧ５ガラスフィルターでろ過し、トルエン可溶のメチルアルミノキサンを得た。ＩＰＣ法による濃度は１．０６ｍｏｌ／Ｌであった。
【０１１７】
（２）担体の調製と担持メチルアルミノキサンの調製
ＳｉＯ２〈富士シリシア（株）製、Ｐ−１０）７０ｇを、１４０℃で１５時間、微量窒素気流下で乾燥した。乾燥ＳｉＯ２を２２．０ｇ秤量し、脱水トルエン２００ｍｌに投入した。窒素雰囲気下、撹拌しながら０℃に温度を一定とした後、上記（１）で調製したメチルアルミノキサンのトルエン溶液２００ｍｌを６０分間かけて滴下した。滴下終了後、室温まで温度を上げ、この状態で３０分間反応し、さらに、７０℃で３時間反応させた。反応終了後、６０℃に保持し、固体成分を脱水トルエン２００ｍｌで２回、脱水ヘプタン２００ｍｌで２回洗浄し、５０℃で減圧乾燥して、３２．８ｇのＳｉＯ２担持メチルアルミノキサンを得た。再度、脱水ヘプタンを投入して、スラリー状で保存した。ＳｉＯ２／メチルアルミノキサン（重量比）は１／０．４３であった。
【０１１８】
（３）メタロセン担持触媒の調製
２００ｍｌのシュレンク管を乾燥し、窒素置換した後、上記（２）で調製したＳｉＯ２担持メチルアルミノキサンをアルミニウム原子換算で８ｍｍｏｌ採取し、撹拌を開始した。これに、ｒａｃ−ＳｉＭｅ２［２−Ｍｅ−４，５−ＢｅｎｚｏＩｎｄ］２ＺｒＣｌ２（ラセミ−ジメチルシランジイル−ビス−１−（２−メチルー４，５−ベンゾインデニル）−ジルコニウムジクロリド）８μｍｏｌを含むトルエン溶液４ｍｌをゆっくり添加し、２５℃で１５分間反応させて、メタロセン担持触媒を調製した。
【０１１９】
（４）ポリプロピレン樹脂の製造
内容量約１３Ｌのステンレス鋼製耐圧オートクレーブを十分乾燥した後、窒素雰囲気下、脱水ヘプタン７Ｌ、トリイソブチルアルミニウムのへプタン溶液をアルミニウム原子換算で７ｍｍｏｌ添加し、２０分間、室温で撹拌した。これに上記（３）で調製したメタロセン担持触媒を全量添加した。次いで、触媒の予備活性化のため、２５℃で１０分間をかけ、プロピレン圧を０．３ＭＰａ（ゲージ圧）まで昇圧し、一定圧力で３０分間予備重合を実施した。その後、脱圧、窒素ブローにより未反応プロピレンを除去し、水素を１６ｍｌ注入し、１０分をかけ６０℃まで昇温した。その後、２０分をかけプロピレンを導入し、０．６５ＭＰａまで昇圧した。圧力、温度を一定に保ちながらプロピレンを導入し続け、９５分間重合した。
【０１２０】
その後、プロピレンの導入を停止し、１，７−オクタジエン４ｍｌを含むヘプタン溶液５０ｍｌを投入し、５０℃まで重合温度を低下させた。この間、ジエン成分を反応系内に均一分散させた。そして、プロピレンの導入を再開し、５０℃、圧力０．６ＭＰａを保持しながら６５分間重合を実施した。重合終了後、エタノール５０ｍｌを投入し、反応を停止させた。系内を脱圧し、ポリプロピレン樹脂を回収したところ２，８３０ｇであった。尚、ジエン使用量は、第１重合工捏のポリプロピレン１ｇに対して、１．４×１０−５ｍｏｌであった。この重合操作を７バッチ繰返し、全収量として２１．２ｋｇのポリプロピレン樹脂を製造した。
【０１２１】
（５）ペレットの作成
上記（４）で得られたポリプロピレン樹脂に、Ｐ−ＥＰＱ（リン系酸化防止剤、サンド社製、商品名）を７５０ｐｐｍ、イルガノックス１０１０を１，５００ｐｐｍ加え、十分に混合した後、２０ｍｍ単軸混練押出機で溶融混練し、造粒してペレットを作製した。得られたペレットのＭＦＲは５．４ｇ／１０ｍ分で、ＭＴ２３０は２５ｇであった。
【０１２２】
製造例３
［（Ｂ）成分の原材料となるポリプロピレン樹脂］
（１）固体触媒成分の調製
窒素で置換した内容積５Ｌの攪拌器付三つ口フラスコに、ジエトキシマグネシウム１６０ｇ（１．４ｍｏｌ）を投入し、さらに、脱水処理したヘプタンを５００ｍｌ加えた。４０℃に加熱し、四塩化ケイ素２８．５ｍｌ（０．２２５ｍｏｌ）を加え、２０分攪拌し、ジブチルフタレートを０．１２７ｍｏｌ加えた。溶液を８０℃まで昇温し、引き続き四塩化チタンを滴下ロートを用いて７７０ｍｌ（７．０ｍｏｌ）滴下した。内温を１１０℃とし、２時間攪拌して１回目の担持処理を行なった。その後、脱水ヘプタンを用いて充分洗浄を行った。さらに、四塩化チタンを１，２２０ｍｌ（１１．２ｍｏｌ）加え、内温を１１０℃とし、２時間攪拌して２回目の担持処理を行った。その後、脱水ヘプタンを用いて充分洗浄を行い、固体触媒成分を得た。固体触媒成分中にチタンは２．２重量％含まれていた。
【０１２３】
（２）予備重合触媒成分の調製
窒素で置換した内容積２Ｌの攪拌器付三つ口フラスコに、脱水処理したヘプタンを１５００ｍＬを加え、さらに、トリエチルアルミニウム６．９ｍｍｏｌ、ジシクロペンチルジメトキシシラン１２．４ｍｍｏｌ、上記（１）で調製した固体触媒成分を１５ｇ（チタンとして６．９ｍｍｏｌ）加えた。室温で攪拌しながらプロピレンを導入し、予備重合触媒成分を得た。ポリプロピレン樹脂は６．４ｇ生成していた。
【０１２４】
（３）プロピレンの重合
内容積１０Ｌの攪拌器付ステンレス製オートクレーブを十分乾燥し、窒素置換の後、内部に脱水処理したヘプタンを６Ｌ加えた。攪拌しながら内温が８０℃になるまで昇温し、トリエチルアルミニウム１２ｍｍｏｌ、続いてジシクロペンチルジメトキシシラン０．６ｍｍｏｌを加えた。次に、系内の窒素をプロピレンで置換し、水素を０．０２ＭＰａ導入し、全圧が０．７９ＭＰａになるまでプロピレンを導入した。内温、圧力が安定したことを確認して、上記（２）で調製した予備重合触媒成分をチタンとして０．５ｍｍｏｌ投入して重合開始とした。その後、１時間経過したところで、５０ｍＬのメタノールを投入することによって重合を停止した。その後、降温、脱圧し、内容物を取り出し、エバポレーターで溶媒を除去し、真空乾燥してポリプロピレン樹脂を得た。得られた樹脂の収量は２．５ｋｇであった。また、この樹脂の１３５℃、テトラリン中で測定した極限粘度［η］は２．０４ｄｌ／ｇであった。
【０１２５】
製造例４
［ポリプロピレン樹脂（（Ｂ）成分）］
製造例３で得られたポリプロピレン樹脂１００重量部に対して、酸化防止剤としてイルガノックス１０１０を０．１重量部、イルガフォス１６８を０．１重量部、中和剤としてステアリン酸カルシウムを０．１重量部添加後、有機過酸化物として、カヤヘキサＡＤ（５−ジ−（ｔ−ブチルパーオキシ）ヘキサン、化薬アクゾ製、商品名）を０．０１３重量部配合し、撹拌混合を十分に行った。次に、ＴＥＭ３５Ｂ二軸押出し機（東芝機械製、商品名）を用い、シリンダー温度２００℃、押出量３０ｋｇ／ｈｒで溶融混練した。得られたポリプロピレン樹脂のＭＦＲは４．８ｇ／１０分、緩和時間（τ）は１．３秒、分子量分布は３．４、ＭＴ１９０は１．４ｇであった。
【０１２６】
製造例５
［ポリプロピレン樹脂（（Ｂ）成分）］
製造例４において、有機過酸化物の配合量を０．０１７重量部に変更した以外は、製造例４と同様に行なった。得られたポリプロピレン樹脂のＭＦＲは７．１ｇ／１０分、緩和時間（τ）は１．０秒、分子量分布は３．５、ＭＴ１９０は１．０ｇであった。
【０１２７】
製造例６
［ポリプロピレン樹脂（（Ｂ）成分）］
内容量約１３Ｌのステンレス鋼製耐圧オートクレーブを十分乾燥した後、窒素雰囲気下、窒素脱水ヘプタン７Ｌ、トリイソブチルアルミニウムのへプタン溶液をアルミニウム原子換算で７ｍｍｏｌ添加し、２０分間、室温で撹拌した。これに製造例２（３）で調製したメタロセン担持触媒を全量添加した。次いで、触媒の予備活性化のため、２５℃で１０分間をかけ、プロピレン圧０．３ＭＰａ（ゲージ圧）まで昇圧し、一定圧力で３０分間予備重合を実施した。その後、脱圧、窒素ブローにより未反応プロピレンを除去し、１０分をかけ６０℃まで昇温した。その後、２０分をかけプロピレンを導入し、０．６５ＭＰａまで昇圧した。圧力、温度を一定に保ちながらプロピレンを導入し続け、１５０分間重合した。重合終了後、エタノール５０ｍｌを投入し、反応を停止させた。系内を脱圧し、ポリプロピレン樹脂を回収したところ３，２５０ｇであった。この重合操作を７バッチ繰返し、全収量として２２．９ｋｇのポリプロピレン樹脂を製造した。この樹脂のＭＦＲは４．５ｇ／１０分、緩和時間（τ）は０．６秒、分子量分布は２．１、ＭＴ１９０は０．６ｇであった。
【０１２８】
製造例７
［ランダム共重合ポリプロピレン（（Ｃ）成分）］
（１）マグネシウム化合物の調整
攪拌機付き反応槽（内容積５００Ｌ）を窒素ガスで充分に置換し、エタノール９７．２ｋｇ、ヨウ素６４０ｇ、及び金属マグネシウム６．４ｋｇを投入し、攪拌しながら還流条件下で系内から水素ガスの発生が無くなるまで反応させ、固体状反応生成物を得た。この固体状反応生成物を含む反応液を減圧乾燥させることにより目的のマグネシウム化合物（固体触媒の担体）を得た。
【０１２９】
（２）固体触媒成分の調整
窒素ガスで充分に置換した攪拌機付き反応槽（内容積５００Ｌ）に、前記マグネシウム化合物（粉砕していないもの）３０ｋｇ、精製ヘプタン（ｎ−ヘプタン）１５０Ｌ、四塩化ケイ素４．５Ｌ、及びフタル酸ジ−ｎ−ブチル５．４Ｌを加えた。系内を９０℃に保ち、攪拌しながら四塩化チタン１４４Ｌを投入して１１０℃で２時間反応させた後、固体成分を分離して８０℃の精製ヘプタンで洗浄した。さらに、四塩化チタン２２８Ｌを加え、１１０℃で２時間反応させた後、精製ヘプタンで充分に洗浄し、固体触媒成分を得た。
【０１３０】
（３）前処理
内容積５００Ｌの攪拌機付き反応槽に精製ヘプタン２３０Ｌを投入し、前記の固体触媒成分を２５ｋｇ、トリエチルアルミニウムを固体触媒成分中のチタン原子に対して１．０ｍｏｌ／ｍｏｌ、ジシクロペンチルジメトキシシランを１．８ｍｏｌ／ｍｏｌの割合で供給した。その後、プロピレンをプロピレン分圧で０．３ｋｇ／ｃｍ２Ｇになるまで導入し、２５℃で４時間反応させた。反応終了後、固体触媒成分を精製ヘプタンで数回洗浄し、さらに二酸化炭素を供給し２４時間攪拌した。
（４）重合
内容積２００Ｌの攪拌機付き重合装置に前記処理済の固体触媒成分を成分中のチタン原子換算で３ｍｍｏｌ／ｈｒで、トリエチルアルミニウムを４ｍｍｏｌ／ｋｇ−ＰＰで、ジシクロペンチルジメトキシシランを１ｍｍｏｌ／ｋｇ−ＰＰでそれぞれ供給し、重合温度８０℃、重合圧力（全圧）２８ｋｇ／ｃｍ２Ｇでプロピレンとエチレンを反応させた。この時、重合装置内のエチレン濃度を、３．２ｍｏｌ％、水素濃度を、３．１ｍｏｌ％とし、所望のエチレン含有量及び分子量となるようにした。尚、エチレン濃度及び水素濃度は、ガスクロマトグラムによる重合装置内のガス部の組成分析値である。
【０１３１】
（５）添加剤処方
こうして得たランダム共重合ポリプロピレンパウダーに以下の添加剤を処方し、混練機にて押出造粒した。
１）  酸化防止剤：チバガイギー社製イルガノックス１０１０：１０００ｐｐｍ及びチバガイギー社製イルガフォス１６８：１０００ｐｐｍ
２）  中和剤：ステアリン酸カルシウム：１０００ｐｐｍ
３）  アンチブロッキング剤：シリカ系：２０００ｐｐｍ
４）  スリップ剤：エルカ酸アミド：１０００ｐｐｍ
このランダム共重合ポリプロピレンの、エチレン単位含有量は４．２重量％、ＭＦＲは２．４ｇ／１０ｍｉｎであった。
【０１３２】
製造例８
［ランダム共重合ポリプロピレン（（Ｃ）成分）］
重合時のエチレン濃度を２．９ｍｏｌ％、及び水素濃度を１．６ｍｏｌ％に設定して、エチレン含量及びＭＦＲを調節した以外は全て製造例７と同様にして行なった。
このランダム共重合ポリプロピレンのエチレン単位含有量は４．０重量％、ＭＦＲは１．８ｇ／１０ｍｉｎであった。
【０１３３】
実施例１
［ポリプロピレン樹脂組成物及び発泡成形体］
（Ａ）成分として、ポリプロピレン（サンアロマー社製、ＰＦ−８１４）を１０ｗｔ％、（Ｂ）成分として、上記製造例４で作製したポリプロピレンを５０ｗｔ％、（Ｃ）成分として、上記製造例７で作製した得たランダム共重合ポリプロピレンを４０ｗｔ％使用し、これらを混合してペレットブレンドとした。
このペレットブレンド１００重量部に、発泡剤（永和化成工業製  ＥＥ２０５）を０．４重量部ドライブレンドした。
このブレンド物を発泡成形機（東芝機械（株）製、ＴＥＭ−４１ＳＳ）を用いて発泡成形し、シート状の成形品（厚さ：１ｍｍ）を得た。このときの条件は、スクリュー回転数６０ｒｐｍ、シリンダー温度２１０℃、ダイス温度１７０℃、二酸化炭素注入量２００ｇ／ｈｒとした。
【０１３４】
ダイスに接触しない低い引取速度（２．５ｍ／分）で得られた発泡シートに関し、連続気泡率、セル形態観察を行った。
次に、引き取り速度を徐々に上げて延伸切れが開始する速度を求めたところ７ｍ／分であった。
また、低い引取速度（２．５ｍ／分）で得られた発泡シートを用いて熱成形を行い、型再現性、ドローダウン性を把握した。
実施例１及び以下に示す実施例２〜８、比較例１〜７で得られた樹脂組成物の各成分の割合及びパラメータを表１に、樹脂組成物の成形性及び発泡成形体の評価結果を表２に示す。尚、表中のタルクの添加量は、樹脂組成物１００重量部に対する量である。
【０１３５】
【表１】
2006143769.tif 000007
【０１３６】
【表２】
2006143769.tif 000008
【０１３７】
実施例２、３
実施例１における（Ｂ）成分を、製造例５のポリプロピレンに変え、配合割合を表１に示すように変えたこと以外は実施例１と同様に行なった。
【０１３８】
実施例４
実施例１における（Ｂ）成分を製造例５のポリプロピレンに変え、さらに（Ｃ）成分を製造例８のポリプロピレンに変え、配合割合を表１に示すように変えたこと以外は実施例１と同様に行なった。
【０１３９】
実施例５
実施例１における（Ｂ）成分を製造例５のポリプロピレンに変え、さらにタルクを添加して配合割合を表１に示すように変えたこと以外は実施例１と同様に行なった。
【０１４０】
実施例６
実施例１において（Ｂ）成分を製造例６のポリプロピレンに変え、配合割合を表１に示すように変えたこと以外は実施例１と同様に行なった。
【０１４１】
実施例７
実施例１において（Ａ）成分を製造例２のポリプロピレンに変え、配合割合を表１に示すように変えたこと以外は実施例１と同様に行なった。
【０１４２】
実施例８
実施例１において（Ａ）成分を製造例１のポリプロピレンに変え、配合割合を表１に示すように変えたこと以外は実施例１と同様に行なった。
【０１４３】
比較例１、２
実施例２において（Ｃ）成分を使用しないで、配合割合を表１に示すように変えたこと以外は実施例２と同様に行なった。
【０１４４】
比較例３
実施例６において（Ｃ）成分を使用しないで、配合割合を表１に示すように変えたこと以外は実施例６と同様に行なった。
【０１４５】
比較例４
実施例７において（Ｃ）成分を使用しないで、配合割合を表１に示すように変えたこと以外は実施例７と同様に行なった。
【０１４６】
比較例５
実施例８において（Ｃ）成分を使用しないで、配合割合を表１に示すように変えたこと以外は実施例８と同様に行なった。
【０１４７】
比較例６
実施例１において（Ｂ）成分を使用しないで、配合割合を表１に示すように変えたこと以外は実施例１と同様に行なった。
【０１４８】
比較例７
実施例２において配合割合を表１に示すように変えたこと以外は実施例２と同様に行なった。
【産業上の利用可能性】
【０１４９】
本発明の樹脂組成物を発泡成形してなる成形体、例えば、発泡シートは、断熱性、耐熱性、耐油性に優れているので、食品容器、特に電子レンジ用容器（トレイ、丼、カップ等）として好適である。また、文具、容器、通い箱等としても用いることができる。